본 발명은 에폭시 수지, 경화제, 경화 촉진제 및 무기 충전재를 포함하는 수지 콤팩트의 제조 방법에 관한 것이다. 상기 방법은 에폭시 수지 및 경화제 및 무기 충전재를 포함하지만 경화 촉진제는 포함하지 않는 제 1 성분을 혼합, 가열 및 용융, 혼련, 및 파쇄하여 얻어지는 제 1 분체를 제조하는 혼련 및 파쇄 공정; 경화 촉진제를 포함하는 제 2 성분을 분쇄하여 제 2 분체를 제조하는 분쇄 공정; 제 1 분체와 제 2 분체를 분산 및 혼합하여 수지 조성물을 제조하는 혼합 공정; 및 상기 수지 조성물을 압축 성형하여 수지 콤팩트를 수득하는 성형 공정을 포함한다. 이에 의해, 실온에서의 장기간 보존 안정성 우수하고 경화성 및 유동성이 우수한 수지 콤팩트 (특히, 밀봉용 수지 콤팩트) 를 제조할 수 있다.
주어진 문장을 읽고 간략하게 요약해주세요.

문장: 
[ 발명의 명칭 ]
수지 콤팩트 및 그 제조 방법, 수지 조성물 및 그 제조 방법 그리고 전자 부품 장치 RESIN MOLDED PRODUCT AND PROCESS FOR PRODUCING SAME, RESIN COMPOSITION AND PROCESS FOR PRODUCING SAME, AND ELECTRONIC COMPONENT DEVICE
[ 기술분야 ]
본 발명은 수지 콤팩트 및 수지 콤팩트의 제조 방법, 수지 조성물 및 수지 조성물의 제조 방법 그리고 전자 부품 장치, 보다 구체적으로는, 실온에서의 장기간 보존 안정성이 우수하고, 경화성 및 유동성이 양호한 수지 콤팩트 및 수지 콤팩트의 제조 방법, 수지 콤팩트 제조용 수지 조성물 및 수지 조성물의 제조 방법에 관한 것이다.
[ 배경기술 ]
IC, LSI 또는 개별 반도체 등의 전자 장치는 주로 에폭시 수지를 이용해 트랜스퍼 성형법에 의해 밀봉된다.     트랜스퍼 성형법은 비용 성능비, 신뢰성 및 생산성 면에서 우수하기 때문에 이와 같은 밀봉에 통상 사용되어 오고 있다.     대부분의 트랜스퍼 성형법에서는, 태블릿 형상의 에폭시 수지 조성물 (수지 콤팩트) 을, 수지 콤팩트를 성형 툴에 설치된 포트에 투입하여, 가열 용융시키면서 플런저로 수지 콤팩트를 압축하고, 수지 콤팩트를 금형 캐비티 내에 이송시킨 후, 경화시켜 성형하는 것이 일반적이다.     상기 에폭시 수지 조성물은 에폭시 수지, 경화제, 경화 촉진제 및 무기 충전재를 함유한다.     각각 소정 중량을 갖는 이들 물질들을 혼합하고, 혼련기로 물질의 혼합물을 가열 용융 및 혼련하고, 혼련한 혼합물 (물질) 을 냉각 후 분쇄한 후, 분쇄한 혼합물을 태블릿 형상으로 성형하여 에폭시 수지 조성물을 제조한다.     에폭시 수지 조성물의 제조 후, 제조한 에폭시 수지 조성물은 저온실 (챔버) 에 보관된다.     또한, 보관한 에폭시 수지 조성물을 사용하기 전에, 저온실에서 꺼내 보관된 에폭시 수지 조성물의 온도가 실온으로 올라갈 때까지 실온에서 유지시키는 것이 일반적이다.     에폭시 수지 조성물을 가열 용융, 혼련, 냉각, 분쇄 및 성형하는 모든 공정이 장시간이 걸리는 경우, 에폭시 수지 조성물의 열화를 방지하기 위해 -20 내지 10 ℃ 의 범위내로 온도가 조절된 저온실에 에폭시 수지 조성물을 보관하는 것이 요구된다.     추가로, 보관한 에폭시 수지 조성물을 사용하기 전에, 또한 보관한 에폭시 조성물을 실온에서 대략 10+ 시간 동안 유지시키는 것이 필요하다.     나아가, 모든 에폭시 수지 조성물이 (한 번에) 성형 공정에 사용되는 경우에는 문제가 없다.     그러나, 에폭시 수지 조성물의 일부가 한 번에 사용되지 않는 경우, 다시 남아있는 에폭시 수지 조성물을 저온실에 보관하는 것이 필요하다.     그렇게 하지 않으면, 에폭시 수지 조성물의 유동성이 보관 기간에 따라 다르지만 현저히 저하된다.     보관한 에폭시 수지 조성물이 실온에서 충분한 시간 동안 유지되지 않은 것이 사용되는 경우, 에폭시 수지 조성물이 온도 환경 차이로 인한 결로수를 흡수한다.     이것은 보이드의 발생, 경화성의 저하 등 취급상의 문제를 야기한다.     이러한 이유에서, 수지 콤팩트 제조를 위한 비용 및 인력을 저감시키고 또한 그 생산성을 향상시키는 것이 어렵다.     따라서, 실온 부근 (약 20 내지 25 ℃ 범위) 에서 보관할 수 있는 에폭시 수지 조성물을 개발하는 것이 요망된다.상기 문제를 해결하기 위해, 트랜스퍼 성형법을 이용하여 개선된 콤팩트를 성형하는 것이 제안되어 있다.     상기 콤팩트는 제 1 성분 및 제 2 성분을 혼합한 후, 그 혼합물을 태블릿 형상으로 성형하여 제조된다.     제 1 성분은 에폭시 수지 및 무기 충전재를 혼합, 가열 용융, 혼련 및 그 후 분쇄하여 제조된다.     제 2 성분은 페놀 수지, 경화 촉진제 및 무기 충진재를 혼합, 가열 용융, 혼련 및 그 후 분쇄하여 제조된다.     예를 들어, 이하의 특허문헌 1 을 참조한다.     이 방법에서는, 콤팩트의 성형은 가능하지만, 에폭시 수지와 페놀 수지 간의 경화 반응이 불충분하게 되는 경우가 있어, 그 결과 경화성이 열악하여 콤팩트에 균열, 부풀음 등이 생기기 쉽다.열악한 경화성의 문제는 스크류 라인 방식의 사출 성형기를 이용하여 해결할 수 있다.     그러나, 이것은 신규 설비가 도입되어야 함을 의미한다.     따라서, 이러한 접근법은 현실적이지 않다.
[ 선행기술문헌 ]

[ 특허문헌 ]
JPH11-5888A
[ 발명의 개요 ]

[ 해결하려는 과제 ]
본 발명의 목적은 실온에서의 장기간 보존 안정성이 우수하고, 경화성 및 유동성이 양호한 수지 콤팩트 (특히, 밀봉용 수지 콤팩트), 수지 콤팩트의 제조 방법, 수지 콤팩트 제조용 수지 조성물, 수지 조성물의 제조 방법 및 수지 콤팩트를 이용한 전자 부품 장치를 제공하는 것이다.
[ 과제의 해결 수단 ]
상기 목적은 이하에 명시된 본 발명에 의해 달성된다.(1) 에폭시 수지, 경화제, 경화 촉진제 및 무기 충전재를 포함하는 수지 콤팩트의 제조 방법으로서, 상기 방법이상기 에폭시 수지, 경화제 및 무기 충전재를 포함하지만 경화 촉진제는 포함하지 않는 제 1 성분을 혼합, 가열 용융, 혼련 및 파쇄 (crushing) 하여 얻어지는 제 1 분체를 제조하는 혼련 및 파쇄 공정;상기 경화 촉진제를 포함한 제 2 성분을 분쇄 (pulverizing) 하여 얻어지는 제 2 분체를 제조하는 분쇄 공정;상기 제 1 분체와 제 2 분체를 에폭시 수지, 경화제 및 경화 촉진제의 융점 또는 연화점보다 낮은 온도에서 분산 및 혼합하여 수지 조성물을 제조하는 혼합 공정; 및상기 수지 조성물을, 수지 조성물의 온도가 에폭시 수지, 경화제 및 경화 촉진제의 융점 또는 연화점보다 낮은 상태에서 압축 성형하여 수지 콤팩트를 수득하는 성형 공정을 포함하고,상기 에폭시 수지, 경화제 및 경화 촉진제가 상기 공정들 과정에서 그의 융점 또는 연화점 이상의 온도에서 가열되지 않게 하는 수지 콤팩트의 제조 방법.(2) 상기 수지 콤팩트가 밀봉용 수지 태블릿인, 상기 (1) 에 기재된 방법.(3) 상기 제 2 분체 중에 함유된 경화 촉진제가 미디언 직경 20 μm 이하인 입자로 이루어지고,상기 경화 촉진제의 입자가 직경 50 μm 이상의 대형 입자를 포함하고,상기 대형 입자의 양의 경화 촉진제 입자의 총량에 대한 비율이 10 중량% 이하인, (1) 또는 (2) 에 기재된 방법.(4) 상기 분쇄 공정은 제트 밀, 볼 밀, 해머 밀 및 포트 밀로 이루어진 군에서 선택되는 적어도 1 종을 이용하여 실시되는, 상기 (1) 내지 (3) 중 어느 하나에 기재된 방법.(5) 상기 수지 조성물이 이형제를 추가로 포함하고, 제 2 분체가 에폭시 수지의 일부, 경화제의 일부, 무기 충전재의 일부 및 이형제의 일부 중 적어도 하나를 추가로 함유하는, 상기 (1) 내지 (4) 중 어느 하나에 기재된 방법.(6) 상기 제 1 분체의 미디언 직경이 200 μm 이하인, 상기 (1) 내지 (5) 중 어느 하나에 기재된 방법.(7) 상기 혼합 공정은 회전식 혼합기 및 분산 운동식 혼합기로 이루어진 군에서 선택되는 적어도 1 종을 이용하여 실시되는, 상기 (1) 내지 (6) 중 어느 하나에 기재된 방법.(8) 상기 경화 촉진제가 테트라-치환 포스포늄 화합물, 포스포베타인 화합물, 포스핀 화합물과 퀴논 화합물과의 부가물 및 포스포늄 화합물과 실란 화합물과의 부가물로 이루어진 군에서 선택되는 적어도 1 종을 포함하는, 상기 (1) 내지 (7) 중 어느 하나에 기재된 방법.(9) 상기 (1) 내지 (8) 중 어느 하나에 기재된 방법에 의해 얻어지는 수지 콤팩트로서,수지 콤팩트를 온도 30 ℃ 및 상대습도 50 %RH 의 조건 하에서 30 일간 보관 후의 고화식 (高化式) 플로우 테스터 (일정-하중 오리피스식 플로우 테스터) 에 의해 측정된 수지 콤팩트의 점도의 상승률이 20% 이하인 수지 콤팩트.(10) 에폭시 수지, 경화제, 경화 촉진제 및 무기 충전재를 포함하는 수지 조성물의 제조 방법으로서, 상기 방법이상기 에폭시 수지, 경화제 및 무기 충전재를 포함하지만 경화 촉진제는 포함하지 않는 제 1 성분을 혼합, 가열 용융, 혼련 및 파쇄하여 얻어지는 제 1 분체를 제조하는 혼련 및 파쇄 공정;상기 경화 촉진제를 포함하는 제 2 성분을 분쇄하여 얻어지는 제 2 분체를 제조하는 분쇄 공정; 및상기 제 1 분체와 상기 제 2 분체를, 상기 에폭시 수지, 경화제 및 경화 촉진제의 융점 또는 연화점보다 낮은 온도에서 분산 및 혼합하여 수지 조성물을 수득하는 혼합 공정을 포함하고;상기 에폭시 수지 및 경화제 및 경화 촉진제가 상기 공정들 과정에서 그의 융점 및 연화점 이상의 온도에서 가열되지 않게 하는 수지 조성물의 제조 방법.(11) 상기 (10) 에 기재된 방법에 의해 얻어지는 수지 조성물로서,수지 콤팩트를 온도 30 ℃ 및 상대습도 50 %RH 의 조건 하에서 30 일간 보관 후의 고화식 플로우 테스터 (일정-하중 오리피스식 플로우 테스터) 에 의해 측정된 수지 조성물의 점도의 상승률이 20% 이하인 수지 조성물.(12) 상기 (9) 에 기재된 수지 콤팩트 또는 상기 (11) 에 기재된 수지 조성물을 성형 없이 이용해 밀봉시킨 반도체 소자를 포함하는 전자 부품 장치.
[ 발명의 효과 ]
본 발명에 따르면, 혼련기로 경화 촉진제를 가열 용융 및 혼련하는 일 없이 수지 콤팩트 또는 수지 조성물을 제조할 수 있다.     그 결과, 수지 콤팩트 또는 수지 조성물의 실온에서의 장기간 보존 안정성이 향상될 수 있다.     이에 의해 수지 콤팩트 또는 수지 조성물의 보관비 및 수송비의 저감화를 도모할 수 있다.     또한, 현행품과 동일한 성형성 (보다 구체적으로는, 유동성) 및 경화성을 유지할 수 있다.     상기한 바와 같은 이유로, 본 발명은 산업상 이용가능성을 지닌다.
[ 도면의 간단한 설명 ]
도 1 은 수지 콤팩트의 제조 방법의 기존의 방법과 본 발명에 따른 방법의 일례를 나타내는 공정 개략도이다.도 2 는 분쇄기의 일례인 KRYPTON Zepros 를 나타내는 구성 개략도이다.
[ 발명을 실시하기 위한 구체적인 내용 ]
본 발명에 따른 수지 콤팩트의 제조 방법은 에폭시 수지, 경화제, 경화 촉진제 및 무기 충전재를 포함한 수지 성형체의 제조 방법이다.     상기 방법은 상기 에폭시 수지, 경화제 및 무기 충전재를 포함하지만 경화 촉진제는 포함하지 않는 제 1 성분을 혼합, 가열 용융, 혼련 및 파쇄하여 얻어지는 제 1 분체를 제조하는 혼련 및 파쇄 공정;상기 경화 촉진제를 포함하는 제 2 성분을 분쇄하여 얻어지는 제 2 분체를 제조하는 분쇄 공정;상기 제 1 분체와 상기 제 2 분체를, 상기 에폭시 수지, 경화제 및 경화 촉진제의 융점 또는 연화점보다 낮은 온도에서 분산 및 혼합하여 수지 조성물을 제조하는 혼합 공정; 및상기 수지 조성물의 온도가 상기 에폭시 수지, 경화제 및 경화 촉진제의 융점 또는 연화점보다 낮은 상태에서 수지 조성물을 압착 성형하여 수지 콤팩트를 수득하는 성형 공정을 포함하고,상기 에폭시 수지, 경화제 및 경화 촉진제가 상기 공정들 과정에서 그의 융점 및 연화점 이상의 온도에서 가열되지 않게 한다.이에 의해, 실온에서의 장기간 보존 안정성이 우수하고, 경화성 및 유동성이 양호한 수지 콤팩트를 얻을 수 있다.     또한, 본 발명에 따른 전자 부품 장치는, 상기한 수지 콤팩트를 이용해 밀봉한 반도체 소자를 포함한다.     이하, 본 발명을 상세히 설명한다.도 1 은 수지 콤팩트의 제조 방법의 기존의 방법과 본 발명에 따른 방법의 일례를 나타내는 공정 개략도이다.본 발명의 수지 콤팩트는 에폭시 수지, 경화제, 경화 촉진제 및 무기 충전재를 포함한다.     도 1 에 나타낸 바와 같이, 수지 콤팩트의 제조 방법은, 에폭시 수지, 경화제 및 무기 충전재를 포함하지만 상기 경화 촉진제는 포함하지 않는 제 1 성분을 혼합, 가열 용융, 혼련 및 파쇄하여 얻어지는 제 1 분체를 제조하는 혼련 및 파쇄 공정;경화 촉진제를 포함하는 제 2 성분을 분쇄하여 얻어지는 제 2 분체를 제조하는 분쇄 공정;상기 제 1 분체와 상기 제 2 분체를, 상기 에폭시 수지, 경화제 및 경화 촉진제의 융점 또는 연화점보다 낮은 온도에서 분산 및 혼합하여 수지 조성물을 제조하는 혼합 공정; 및상기 수지 조성물의 온도가 상기 에폭시 수지, 경화제 및 경화 촉진제의 융점 또는 연화점보다 낮은 상태에서 수지 조성물을 압축 성형하여 수지 콤팩트를 수득하는 성형 공정을 포함한다.이 방법에서, 상기 에폭시 수지, 경화제 및 경화 촉진제가 상기 공정들 과정에서 그의 융점 및 연화점 이상의 온도에서 가열되지 않게 한다.특히, 본 발명은 에폭시 수지, 경화제 및 경화 촉진제의 융점 또는 연화점보다 낮은 온도에서 제 1 분체 및 분쇄된 경화 촉진제 (제 2 분체) 가 본 공정 과정에서 서로 양립하여 용융되지 않도록 제 1 분체 및 분쇄된 경화 촉진제 (제 2 분체) 를 분산 및 혼합하여 수지 조성물을 제조하는 혼합 공정; 및수지 조성물을 가열하지 않고 수지 조성물의 온도가 에폭시 수지, 경화제 및 경화 촉진제의 융점 또는 연화점보다 낮은 상태에서 수지 조성물을 압축 성형하여 수지 콤팩트를 수득하는 성형 공정을 포함한다.이에 의해, 에폭시 수지, 경화제 및 경화 촉진제의 융점 또는 연화점을 초과하여 경화 촉진제, 에폭시 수지 및 경화제의 혼합물을 가열하는 일 없이 수지 콤팩트를 수득할 수 있다.     그 결과, 경화 촉진제의 종류에 관계없이, 장기간 보존 안정성이 우수하고, 성형성 (보다 구체적으로, 유동성) 및 경화성이 기존의 방법에 의해 제조되는 밀봉용 수지 콤팩트와 동일한 수지 조성물을 얻을 수 있다.     따라서, 전체 공정이 장시간 걸리는 경우일지라도, 수지 콤팩트를 성형한 후 대략 -20 내지 10 ℃ 의 저온에서 수지 콤팩트를 보관할 필요가 없다.     나아가, 또한 보관한 조성물을 이용하기 전에 (즉, 보관한 조성물을 트랜스퍼 성형법 또는 압착 성형법 등의 성형법에 의해 형성 및 성형하기 전에), 보관한 수지 조성물을 대략 10+ 시간 동안 실온에서 유지할 필요도 없다.     또한, 경화 촉진제를 포함하는 제 2 분체를 제 2 분체 사용 전에 미리 분쇄하기 때문에, 수지 콤팩트를 성형하기 위한 가열 용융, 혼련 또는 가열 공정을 실시하지 않는 경우라도 충분한 유동성을 제공할 수 있다.먼저, 수지 콤팩트를 구성하는 수지 조성물에 포함된 각 성분에 대해 설명한다.     본 발명의 수지 콤팩트를 구성하는 수지 조성물에 포함된 에폭시 수지는, 일반적으로 그의 1 분자 중에 2 개 이상의 에폭시기를 갖는 단량체, 올리고머 및 중합체이다.     이와 같은 에폭시 수지의 예로는 바이페닐형 에폭시 수지, 페닐렌 또는 바이페닐렌 화학 구조를 갖는 페놀 아르알킬 에폭시 수지, 오르토크레졸 노볼락형 에폭시 수지, 디시클로펜타디엔 변성 페놀형 에폭시 수지, 나프톨형 에폭시 수지, 트리페놀 메탄형 에폭시 수지 등이 포함된다.     보존 안정성 및 작업성의 관점으로부터, 에폭시 수지의 융점 또는 연화점은 40 ℃ 이상인 것이 바람직하고, 50 ℃ 이상인 것이 보다 바람직하다.     또한, 유동성의 관점으로부터, 에폭시 수지의 융점 또는 연화점은 150 ℃ 이하인 것이 바람직하고, 120 ℃ 이하인 것이 보다 바람직하다.본 발명의 수지 콤팩트를 구성하는 수지 조성물의 총량에 대한 에폭시 수지량의 하한치는 특정 값으로 특별히 한정되지 않지만, 바람직하게는 1.5 중량% 이상, 보다 바람직하게는 3 중량% 이상이다.     다른 한편으로, 수지 조성물의 총량에 대한 에폭시 수지량의 상한치는 특정 값으로 특별히 한정되지 않지만, 바람직하게는 20 중량% 이하, 보다 바람직하게는 15 중량% 이하이다.본 발명의 수지 성형체를 구성하는 수지 조성물에 포함된 경화제는, 일반적으로 1 분자 중에 2 개 이상의 페놀성 히드록실기를 갖는 단량체, 올리고머 및 중합체이다.     이와 같은 경화제의 예로는 페놀 노볼락 수지, 크레졸 노볼락 수지, 페닐렌 또는 바이페닐렌 화학 구조를 갖는 페놀 아르알킬 수지, 나프톨 아르알킬 수지, 테르펜 변성 페놀 수지, 디시클로펜타디엔 변성 페놀 수지 등이 포함된다.     보존 안정성 및 작업성의 관점으로부터, 경화제의 융점 또는 연화점은 40 ℃ 이상인 것이 바람직하고, 50 ℃ 이상인 것이 보다 바람직하다.     또한, 유동성의 관점으로부터, 경화제의 융점 또는 연화점은 150 ℃ 이하인 것이 바람직하고, 120 ℃ 이하인 것이 보다 바람직하다.본 발명의 수지 콤팩트를 구성하는 수지 조성물의 총량에 대한 경화제량의 하한치는 특정 값으로 특별히 한정되지 않지만, 바람직하게는 0.8 중량% 이상, 보다 바람직하게는 1.5 중량% 이상이다.     다른 한편으로, 본 발명의 수지 콤팩트를 구성하는 수지 조성물의 총량에 대한 경화제량의 상한치는 특정 값으로 특별히 한정되지 않지만, 바람직하게는 수지 조성물의 총량에 대해 15 중량% 이하, 보다 바람직하게는 12 중량% 이하이다.경화제로 사용되는 페놀 수지와 에폭시 수지를, 상기 에폭시 수지에 포함된 에폭시기의 총수 (EP) 대 상기 페놀 수지에 포함된 페놀성 히드록실기의 총수 (OH)의 당량비 (EP) / (OH) 가 0.8 내지 1.3 의 범위내가 되도록 혼합하는 것이 바람직하다.     당량비를 상기 범위내로 설정함으로써, 수지 조성물을 성형하기에 충분한 경화성을 제공할 수 있다.본 발명의 수지 콤팩트를 구성하는 수지 조성물에 포함된 경화 촉진제로는, 에폭시기와 페놀성 히드록실기와의 반응을 촉진시킬 수 있는 것이면 특정 물질로 특별히 한정되지 않는다.     이와 같은 경화 촉진제의 예로는 아민계 화합물, 예컨대 단고리형 또는 2고리형 아미딘 (예, 1,8-디아자바이시클로[5,4,0]운데센-7, 이미다졸 등) 을 비롯한 3 급 아민 또는 그의 염산염; 인 화합물, 예컨대 유기 포스핀 (예, 트리페닐 포스핀 등), 테트라-치환 포스포늄 화합물 (예, 테트라-치환 포스포늄 테트라-치환 보레이트, 테트라-치환 포스포늄을 페놀성 화합물 또는 카르복실산 화합물과 반응시켜 프로톤을 방출시켜 생성된 테트라-치환 포스포늄 유기 산 염, 상기 테트라-치환 포스포늄 유기 산 염에 1 개 이상의 유기 산을 부가하여 생성된 분자 화합물 등), 포스포베타인 화합물, 포스핀 화합물과 퀴논 화합물의 부가물, 포스핀 화합물과 실란 화합물의 부가물; 등이 포함된다.     이들 물질 중, 유동성, 보존 안정성 및 작업성의 관점으로부터, 테트라-치환 포스포늄 화합물, 포스포베타인 화합물, 포스핀 화합물과 퀴논 화합물의 부가물, 포스포늄 화합물과 실란 화합물의 부가물로 이루어진 군에서 선택되는 적어도 1 종의 화합물이 바람직하다.     유동성을 중시하는 경우에는, 테트라-치환 포스포늄 화합물이 보다 바람직하다.     밀봉용 경화된 수지 조성물의 열적 탄성률 (고온에서의 탄성률) 을 중시하는 또다른 경우에는, 포스페이트 화합물 또는 포스핀 화합물과 퀴논 화합물의 부가물이 보다 바람직하다.     잠복적 경화성을 중시하는 또다른 경우에는 포스포늄 화합물과 실란 화합물의 부가물이 보다 바람직하다.     테트라-치환 포스포늄 화합물은 예를 들어 하기 일반식 (1) 으로 나타내어 진다.[화학식 1](식 중, "P" 는 인 원자이고, R1, R2, R3 및 R4 는 방향족 기 또는 알킬 기이고, "A" 는 히드록실기, 카르복실기 및 티올기로부터 선택되는 관능기 중 하나 이상에 방향족 고리가 결합되어 있는 방향족 유기 산의 음이온이고, "AH" 는 히드록실기, 카르복실기 및 티올기로부터 선택되는 관능기 중 하나 이상에 방향족 고리가 결합되어 있는 방향족 유기 산이고, "x" 및 "y" 는 각각 1 내지 3 의 정수이고, z 는 0 내지 3 의 정수이고, x=y 이다)일반식 (1) 으로 나타내는 화합물에 있어서, 인 원자에 결합하는 R1, R2, R3 및 R4 가 각각 페닐기이고, "AH" 는 히드록실기에 방향족 고리가 결합되어 있는 페놀성 화합물이고, "A" 는 페놀성 화합물의 음이온인 것이 바람직하다.     본 발명에 있어서의 상기 페놀성 화합물의 예로는, 페놀, 크레졸, 레조르신 또는 카테콜 등의 단고리형 페놀성 화합물; 나프톨, 디히드록시나프탈렌 또는 안트라퀴놀 등의 축합 다고리형 페놀성 화합물; 비스페놀 A, 비스페놀 F 또는 비스페놀 S 등의 비스페놀성 화합물; 페닐 페놀 또는 바이페놀 등의 다고리형 페놀성 화합물; 등이 포함된다.포스포베타인 화합물은 예를 들어 하기 일반식 (2) 으로 나타내어진다.[화학식 2](식 중, X1 은 탄소수 1 내지 3 의 알킬기이고, Y1 은 히드록실기이고, "i" 는 0 내지 5 의 정수이고, "j" 는 0 내지 4 의 정수이다)포스핀 화합물과 퀴논 화합물의 부가물은 예를 들어 하기 일반식 (3) 으로 나타내어진다.[화학식 3](식 중, "P" 는 인 원자이고, R5, R6 및 R7 은 각각 탄소수 1 내지 12 의 알킬기 또는 탄소수 6 내지 12 의 아릴기이고, 서로 동일 또는 상이하며, R8, R9 및 R10 은 각각 수소 원자 또는 탄소수 1 내지 12 의 탄화수소기이고, 서로 동일 또는 상이하며, R8 은 R9 와 결합하여 고리형 구조를 형성할 수 있다)이와 같은 포스핀 화합물과 퀴논 화합물과의 부가물에 사용하는 포스핀 화합물로서는, 트리페닐 포스핀, 트리스(알킬페닐)포스핀, 트리나프틸 포스핀, 트리스(벤질)포스핀 등의 비치환 방향족 고리 또는 알킬기 또는 알콕실기 등의 치환기를 포함하는 치환 방향족 고리가 바람직하다.     치환기의 예로는 탄소수 1 내지 6 의 알킬기 또는 알콕실기가 포함된다.     입수 용이성의 관점으로부터, 포스핀 화합물로서는 트리페닐 포스핀이 바람직하게 사용된다.     또한, 포스핀 화합물과 퀴논 화합물과의 부가물을 제조하기 위해 사용되는 퀴논 화합물로서는, o-벤조퀴논, p-벤조퀴논 또는 안트라퀴논 화합물이 바람직하다.     보존 안정성의 관점으로부터, p-벤조퀴논이 퀴논 화합물로서 바람직하게 사용된다.     인 원자에 결합하는 R5, R6 및 R7 이 각각 페닐기이고, R8, R9 및 R10 이 각각 수소 원자인 일반식 (3) 으로 나타내는 화합물, 즉 트리페닐 포스핀에 1,4-벤조퀴논을 부가시켜 생성된 화합물을 사용하는 것이 바람직하다.     이에 의해, 밀봉용 경화된 수지 조성물의 낮은 열적 탄성률 (고온에서의 탄성률) 을 유지할 수 있다.포스포늄 화합물과 실란 화합물과의 부가물은 예를 들어 하기 일반식 (4) 으로 나타내어진다.[화학식 4](식 중, "P" 는 인 원자이고, "Si" 는 규소 원자이고, R11, R12, R13 및 R14 는 각각 방향족 고리 또는 복소 고리를 갖는 유기기, 또는 지방족기이며, 서로 동일 또는 상이할 수 있다.     "X2" 는 "Y2" 및 "Y3" 이 서로 결합하는 유기기이다.     "X3" 은 "Y4" 및 "Y5" 가 서로 결합하는 유기기이다.     "Y2" 및 "Y3" 은 각각 프로톤 공여성기로부터 프로톤을 방출하여 얻어지는 기이며, 동일 분자 내에 포함된 규소 원자와 결합되어 킬레이트 구조를 형성하는 것이다.     "Y4" 및 "Y5" 는 각각 프로톤 공여성기로부터 프로톤을 방출하여 얻어지는 기이며, 동일 분자 내에 포함된 규소 원자와 결합하여 킬레이트 구조를 형성하는 것이다.     "X2" 및 "X3" 은 각각 서로 동일 또는 상이하다.     "Y2", "Y3", "Y4" 및 "Y5" 는 각각 서로 동일 또는 상이하다.     "Z1" 은 방향족 고리 또는 복소 고리를 갖는 유기기, 또는 지방족기이다) 일반식 (4) 에 있어서, R11, R12, R13 및 R14 의 각각의 예로는, 페닐기, 메틸 페닐기, 메톡시페닐기, 히드록시페닐기, 나프틸기, 히드록시나프틸기, 벤질기, 메틸기, 에틸기, n-부틸기, n-옥틸기, 시클로헥실기 등이 포함된다.     이들 기 중에서, 페닐기, 메틸 페닐기, 메톡시페닐기, 히드록시페닐기, 히드록시나프틸기 등의 치환기를 갖는 방향족기, 또는 비치환의 방향족기가 바람직하게 사용된다.또한, 일반식 (4) 에 있어서, "X2" 는 "Y2" 및 "Y3" 이 서로 결합하는 유기기이다.     유사하게, "X3" 은 "Y4" 및 "Y5" 가 서로 결합하는 유기기이다.     "Y2" 및 "Y3" 은 각각 프로톤 공여성기로부터 프로톤을 방출하여 얻어지는 기이며, 동일 분자 내에 포함된 규소 원자와 결합하여 킬레이트 구조를 형성하는 것이다.     유사하게, "Y4" 및 "Y5" 는 각각 프로톤 공여성기로부터 프로톤을 방출하여 얻어지는 기이며, 동일 분자 내에 포함된 규소 원자와 결합하여 킬레이트 구조를 형성하는 것이다.     "X2" 및 "X3" 은 각각 서로 동일 또는 상이하다.     "Y2", "Y3", "Y4" 및 "Y5" 는 각각 서로 동일 또는 상이하다.     일반식 (4) 중의 -Y2-X2-Y3- 또는 -Y4-X3-Y5- 로 나타내는 기는 프로톤 공여체로부터 프로톤을 2 개 방출하여 얻어지는 기로 이루어진다.     프로톤 공여체로서는, 예를 들어, 카르복실기 및/또는 히드록실기를 2 개 이상 함유하는 유기 산이 바람직하고, 방향 고리 및 그 방향 고리를 구성하는 탄소 원자에 각각 결합된 2 개 이상의 카르복실기 또는 히드록실기를 함유하는 방향족 화합물이 보다 바람직하고, 방향 고리 및 그 방향 고리를 구성하는 인접 탄소 원자에 결합된 2 개 이상의 히드록실기를 함유하는 방향족 화합물이 더욱더 바람직하다.이와 같은 방향족 화합물의 구체예로는, 카테콜, 피로갈롤, 1,2-디히드록시나프탈렌, 2,3-디히드록시나프탈렌, 2,2'-바이페놀, 1,1'바이-2-나프톨, 살리실산, 1-히드록시-2-나프토산, 3-히드록시-나프토산, 클로라닐산, 탄닌산, 2-히드록시벤질알코올, 1,2-시클로헥산디올, 1,2-프로판디올, 글리세린 등이 포함된다.     이들 방향족 화합물 중에서, 카테콜, 1,2-디히드록시나프탈렌 또는 2,3-디히드록시나프탈렌이 바람직하게 사용된다.또한, 일반식 (4) 중의 "Z1" 은 방향족 고리 또는 복소 고리를 갖는 유기기, 또는 지방족기이다.     이와 같은 유기기의 구체예로는, 메틸기, 에틸기, 프로필기, 부틸기, 헥실기 또는 옥틸기 등의 지방족 탄화수소기; 페닐기, 벤질기, 나프틸기 또는 바이페닐기 등의 방향족 탄화수소기; 글리시딜 옥시프로필기, 메르캅토프로필기, 아미노프로필기 또는 비닐기 등의 반응성 치환기; 등이 포함된다.     이들 유기기 중에서, 메틸기, 에틸기, 페닐기, 나프틸기 또는 바이페닐기가 바람직하게 사용된다.     그 이유는 이들 기가 일반식 (4) 으로 나타내는 부가물의 열적 안정성을 향상시킬 수 있기 때문이다.본 발명의 수지 콤팩트를 구성하는 수지 조성물 중의 경화 촉진제의 함유량은 수지 조성물 총량에 대해 0.1 내지 1.0 중량% 의 범위인 것이 바람직하다.     경화 촉진제의 양을 상기 범위내에 있도록 함으로써, 충분한 유동성, 보존 안정성 및 경화성을 얻을 수 있다.     본 발명의 수지 콤팩트를 구성하는 수지 조성물에 함유되는 무기 충전재는 특정 물질로 특별히 한정되지 않으며, 당해 분야에서 일반적으로 사용되는 통상의 무기 충전재일 수 있다.     이와 같은 무기 충전재의 예로는 탤크, 소성 클레이, 비소성 클레이, 마이카 또는 유리 등의 규산염; 산화티탄, 알루미나 또는 실리카 분말 (용융 구상 실리카, 용융 파쇄 실리카, 결정 실리카 등) 등의 산화물; 탄산칼슘, 탄산마그네슘 또는 하이드로탈사이트 등의 탄산염; 수산화알루미늄, 수산화마그네슘 또는 수산화칼슘 등의 수산화물; 황산바륨, 황산칼슘 또는 아황산칼슘 등의 황산염 또는 아황산염; 붕산아연, 메타붕산바륨, 붕산알루미늄, 붕산칼슘 또는 붕산나트륨 등의 붕산염; 질화알루미늄, 질화붕소 또는 질화규소 등의 질화물; 등이 포함된다.     이들 무기 충전재는 단독으로 또는 2 종 이상을 조합하여 사용할 수 있다.     이들 무기 충전재 중에서, 용융 구상 실리카, 용융 파쇄 실리카 또는 결정 실리카 등의 실리카 분말이 바람직하게 사용되고, 용융 구상 실리카가 보다 바람직하게 사용된다.     이에 의해 수지 콤팩트의 내열성, 내습성 및 강도를 향상시킬 수 있다.     무기 충전재의 형상은 특정 형상으로 특별히 한정되지 않지만, 구 형상인 것이 바람직하다.     또한, 구 형상의 무기 충전재의 입도 분포가 브로드한 것이 바람직하다.     이에 의해 무기 충전재 (수지 조성물) 유동성을 특히 향상시킬 수 있다.본 발명의 수지 콤팩트를 구성하는 수지 조성물 중의 무기 충전재의 수지 조성물의 총량에 대한 함유량은 특정 값으로 특별히 한정되지 않지만, 바람직하게는 80 중량% 이상이고, 보다 바람직하게는 83 중량% 이상이고, 더욱더 바람직하게는 85 중량% 이상이다.     무기 충전재의 양을 상기 한계치 이상으로 함으로써, 밀봉용 경화된 수지 조성물의 흡습성 및 강도 저하를 억제할 수 있다.     본 발명의 수지 콤팩트를 구성하는 수지 조성물에 함유된 무기 충전재의 양의 상한치는 수지 조성물의 총량에 대해 바람직하게는 93 중량% 이하이고, 보다 바람직하게는 91 중량% 이하이고, 더욱더 바람직하게는 90 중량% 이하이다.     무기 충전재의 양을 상기 상한치 이하로 함으로써, 생성되는 수지 조성물은 우수한 유동성 및 성형성을 가질 수 있다.     수산화알루미늄 또는 수산화마그네슘; 붕산 아연; 또는 몰리브덴산 아연 등의 무기계 난연제를 사용하는 경우에는, 무기계 난연제와 무기 충전재의 총량을 상기 범위내로 하는 것이 바람직하다.본 발명의 수지 콤팩트를 구성하는 수지 조성물은 에폭시 수지, 경화제, 경화 촉진제 및 무기 충전재를 포함한다.     필요에 따라, 브롬화 에폭시 수지, 산화 안티몬, 인산 에스테르, 포스파젠, 수산화알루미늄 또는 수산화마그네슘 등의 난연제; 하이드로탈사이트 등의 이온 포착제; 카본 블랙, 철단 또는 산화티탄 등의 착색제; 카르나우바 왁스 등의 천연 왁스; 폴리에틸렌 왁스 등의 합성 왁스; 고급 지방산 및 그 금속염 (예, 스테아르산, 스테아르산아연 등) 또는 파라핀 등의 이형제; 실리콘 오일 또는 실리콘 고무 등의 응력 저감제; 실란 커플링제; 등을 포함할 수 있다.다음으로, 본 발명의 수지 콤팩트의 제조 방법에 대해, 밀봉용 수지 태블릿 (콤팩트) 의 제조 방법의 예를 들어 상세하게 설명한다.(혼련 및 혼합 공정)본 공정은 에폭시 수지, 경화제 및 무기 충전재를 포함하지만 경화 촉진제는 포함하지 않는 제 1 성분을 혼합, 가열 용융, 혼련 및 파쇄하여 얻어지는 제 1 분체를 제조하는 공정이다.제 1 성분은 경화 촉진제를 제외한 수지 콤팩트에 함유된 모든 물질로 이루어진다.     혼합, 가열 용융 및 혼련 공정은 종래에 사용되는 일반적인 방법에 의해 실시할 수 있다.이들 물질을 함유하는 제 1 성분은 예를 들어 믹서, 제트 밀, 볼 밀 등을 이용하여 균일하게 분쇄 및 혼합한다.     그 후, 제 1 성분을 가열 롤, 니더 또는 압출기 등의 혼련기를 이용해 약 90 내지 120 ℃ 에서 가열 용융하면서 혼련시킨다.     혼련한 제 1 성분을 냉각 및 분쇄함으로써 제 1 분체를 제조한다.(분쇄 공정)분쇄 공정에는 2 개의 분쇄 공정이 포함된다.     분쇄 공정 중 하나는 에폭시 수지, 경화제 및 무기 충전재를 포함하지만 경화 촉진제를 포함하지 않는 제 1 성분을 전술한 혼련 및 혼합 공정에서 혼합, 가열 용융 및 혼련에 의해 제조한 후의 제 1 성분을 분쇄하여 제 1 분체를 제조하는 상기 분쇄 공정이다.     분쇄 공정 중 다른 하나는 경화 촉진제를 포함하는 제 2 성분을 분쇄하여 제 2 분체를 제조하는 분쇄 공정이다.균일 분산의 관점으로부터, 제 1 분체는 미디언 직경이 200 μm 이하이고 직경이 500 μm 이상인 대형 입자의 비율이 제 1 분체의 입자의 총량에 대해 10 중량% 이하인 입자로 이루어진다.     제 1 분체의 미디언 직경을 상기 상한치보다 낮게 하고 대형 입자의 비율을 상기 상한치 아래로 함으로써, 제 1 분체를 균일하게 분산시킬 수 있다.     그 결과, 경화 불량을 방지할 수 있다.또한, 제 2 분체에 포함되는 경화 촉진제는 미디언 직경이 20 μm 이하이고 직경이 50 μm 이상인 대형 입자의 비율이 경화 촉진제 입자의 총량에 대해 10 중량% 이하가 되도록 분쇄하는 것이 바람직하고, 미디언 직경이 10 μm 이하이고 직경이 50 μm 이상인 대형 입자의 비율이 경화 촉진제 입자의 총량에 대해 5 중량% 이하가 되도록 분쇄하는 것이 보다 바람직하다.     경화 촉진제 입자의 미디언 직경이 상기 상한치 (즉, 20 μm) 아래가 되고 상기 대형 입자의 비율이 상기 상한치 아래가 되도록 경화 촉진제를 분쇄함으로써, 경화 촉진제의 불충분한 분산으로 인한 부분적인 반응 속도 차이에 의한 보이드 및 균열의 발생, 및 불충분한 반응 속도로 인한 불충분한 (불량한) 경화 반응, 및 부분적인 이질적 반응 진행으로 인한 유동성의 저하의 가능성을 저감시킬 수 있다.     입도 분포는 레이저식 입도 분석기 (예를 들어, Shimadzu Corporation 제조의 SALD-7000) 를 이용해 측정할 수 있다.분쇄 공정은 압축력, 충격력, 전단력 및 마찰력으로 이루어진 군에서 선택되는 적어도 1 종의 외력을 이용해 실시할 수 있다.     특히, 분쇄 공정은 KRYPTON Zepros (Earthtechnica Corporation 제조), Wing mill (Sansho industry Corporation 제조), Mighty mill (Sansho industry Corporation 제조) 또는 제트 밀 등의 기류식 분쇄기; 진동 볼 밀, 연속식 회전 볼 밀 또는 배치식 볼 밀 등의 볼 밀; 펄버라이저 (pulverizer), 해머 밀 또는 유성 포트 밀 등의 포트 밀; 롤러 밀 등을 이용해 실시할 수 있다.     또한, 분쇄 공정은 이들 중 2 종 이상을 조합하여 사용하여 실시할 수 있다.     상기 외력은 상온에서 가해질 수 있지만, 저온에서 분쇄 공정을 실시할 수도 있다 (즉, 냉각 또는 냉동 수단을 이용해 냉각 또는 냉동 공정을 실시한 후에 분쇄 공정을 실시할 수 있다).분쇄 공정에서 냉각된 수지 조성물 (제 1 분체) 을 분쇄하기 위해, KRYPTON Zepros, Wing mill 또는 Mighty mill 이 바람직하고, KRYPTON Zepros 또는 Wing mill 이 보다 바람직하다.     이들 기계에 의해 제 1 분체의 입자 크기를 용이하게 상기 범위내가 되도록 할 수 있다.     또한, 제 1 분체 (제 1 성분) 가 에폭시 수지 및 경화제의 융점 또는 연화점 이상의 온도에서 가열되지 않도록 하여 제 1 분체를 제조할 수 있다.이들 기계 중에서, 제 2 성분의 분쇄에는 제트 밀, 볼 밀 또는 포트 밀을 사용하는 것이 바람직하고, 제 2 성분의 분쇄에 제트 밀을 사용하는 것이 보다 바람직하다.     이에 의해 경화 촉진제를 효과적으로 분쇄하고 제 2 분체의 입자 크기를 용이하게 상기 범위내가 되도록 할 수 있다.     또한, 제 2 분체 (제 2 성분) 가 경화 촉진제의 융점 또는 연화점 이상의 온도에서 가열되지 않도록 하여 제 2 분체를 제조할 수 있다.Wing mill (Sansho industry Corporation 제조) 및 Mighty mill (Sansho industry Corporation 제조) 는 각각 혼련물을 복수의 분쇄 칼날로 파쇄하여, 혼련된 제 1 성분 (혼련물) 을 미세하게 분쇄할 수 있는 제 1 분체를 제조하는데 사용되는 분쇄기이다. KRYPTON Zepros (Earthtechnica Corporation 제조) 는 혼련된 제 1 성분 (혼련물) 을 전단력과 마찰력에 의해 로터와 라이너 사이에서 미세하게 분쇄할 수 있는 제 1 분체를 제조하는데 사용되는 분쇄기이다.     도 2 에 나타낸 바와 같이, KRYPTON Zepros 는 케이싱 (8), 복수의 홈을 갖는 로터 (1), 로터 (1) 의 회전을 위한 모터 (5) 를 포함한다.케이싱 (8) 은 케이싱 (8) 의 하부에 형성된 입구 (3), 케이싱 (8) 의 상부에 형성된 출구 (4) 및 복수의 홈을 구비하며 케이싱 (8) 의 내벽의 중심부에 형성된 스테이터 (2) 를 가진다.로터 (1) 는 케이싱 (8) 의 대략 중심부에 배치되어 있다.     로터 (1) 와 스테이터 (2) 사이의 공간에 의해, 혼련된 제 1 성분 (혼련물) 을 파쇄하는 파쇄 영역 (6) 이 형성된다.로터 (1) 는 모터 (5) 의 구동에 의해 회전가능하게 구성된다.     혼련된 제 1 성분 (혼련물) 은 로터 (1) 가 회전되는 도중에 파쇄 영역 (6) 으로 공급된다.     그 후, 혼련된 제 1 성분 (혼련물) 은 전단 및 파쇄에 의해 미세하게 분쇄된다.     그 결과, 제 1 분체가 얻어진다.혼련된 제 1 성분 (혼련물) 은 기류에 의해 입구 (3) 에서 파쇄 영역 (6) 으로 공급된다.     그 후, 제조된 제 1 분체는 기류에 의해 출구 (4) 에서 배출된다.     분쇄 공정 과정에서, 혼련된 제 1 성분 (혼련물) 이 전단 및 파쇄되는 경우 생성된 열로 인해 제 1 분체 (혼련된 제 1 성분) 의 온도가 상승한다.     혼련된 제 1 성분 및 제 1 분체를 전달하는 기류를 냉각시킴으로써, 열에 의한 제조된 제 1 분체의 온도 상승을 확실하게 방지 또는 억제할 수 있다.도 2 에 나타낸 기계 (KRYPTON Zepros) 에서, 냉각 자켓 (7) 은 케이싱 (8) 의 외주부에 형성된다.     냉매를 냉각 자켓 (7) 에 공급함으로써, 열에 의해 야기된 온도 상승을 확실하게 방지 또는 억제할 수 있다.방금 기재한 바와 같이, KRYPTON Zepros 는 2 개의 냉각 수단을 가진다.     따라서, 제 1 분체의 제조를 위한 분쇄 공정시 온도를 보다 정확하게 조절할 수 있다.경화 촉진제를 포함하는 제 2 성분을 분쇄하는데 제트 밀을 사용하는 경우, 분쇄 조건은 특정 조건으로 특별히 한정되지 않지만, 공기압은 바람직하게는 0.5 내지 1.0 MPa 범위, 보다 바람직하게는 0.6 내지 0.8 MPa 범위이다.     또한, 제 2 성분의 공급 속도는 특정 값으로 특별히 한정되지 않지만, 바람직하게는 1 내지 100 kg/h 범위, 보다 바람직하게는 3 내지 50 kg/h 범위이다.상기한 바와 같이, 수지 조성물은 이형제를 추가로 포함할 수 있다.     이 경우, 제 2 성분은 경화 촉진제 이외에 이형제 일부를 추가로 포함할 수 있다.     즉, 경화 촉진제 및 이와 같이 첨가된 이형제 일부는 분쇄 공정에서 미세하게 분쇄될 수 있다.     이에 의해, 사용되는 경화 촉진제의 융점이 비교적 낮은 경우라도 제 2 분체의 제조를 위한 분쇄 공정시 분쇄기의 벽면에 경화제가 부착되는 것을 방지할 수 있다.     그 결과, 분쇄 공정의 작업성을 향상시키고, 제조된 제 2 분체의 양을 제 2 성분이 경화 촉진제만 포함하는 경우에 비해 증가시키고, 제 2 분체가 제 1 분체와 혼합되는 경우 제 2 분체의 분산성을 향상시킬 수 있다.또한, 제 2 성분은 경화 촉진제 이외에 제 1 성분에 포함된 무기 충전제 일부를 포함할 수 있다.     즉, 경화 촉진제 및 이렇게 첨가된 무기 충전재 일부 (소량) 는 분쇄 공정에서 미세하게 분쇄될 수 있다.     이에 의해, 제 2 성분이 이형제 일부를 포함하는 경우와 동일한 결과를 제공하고, 제 2 분체의 양을 증가시킬 수 있다.     또한, 무기 충전재가 경화 촉진제 등의 유기 물질보다 비중이 크고 용이하게 용융되지 않기 때문에, 경화 촉진제가 무기 충전재와 충돌 (파쇄) 될 때 경화 촉진제가 분쇄된다.제 2 성분은 추가로 경화 촉진제 이외에 제 1 성분에 포함된 에폭시 수지 및/또는 경화제의 일부를 포함할 수 있다.     즉, 경화 촉진제 및 이렇게 첨가된 에폭시 수지 일부 (소량) 및 경화제 일부 (소량) 중 적어도 하나가 분쇄 공정에서 미세하게 분쇄될 수 있다.     이에 의해 혼합 공정 (후속 공정) 에서 제 1 분체 및 제 2 분체를 균일하게 분산 및 혼합시킬 수 있다.상기한 바와 같이, 경화 촉진제 이외의 물질의 일부는 각각 제 2 성분에 추가로 첨가될 수 있다.     첨가되는 물질의 일부는 각각 바람직하게 경화 촉진제 100 중량부에 대해 1 내지 3000 중량부를 갖는 것이 바람직하고, 경화 촉진제 100 중량부에 대해 3 내지 2000 중량부를 갖는 것이 보다 바람직하다.이하의 설명에서는, 제 1 분체 및 제 2 분체의 온도는 각각 제 1 분체 및 제 2 분체가 제조된 직후에 측정된 제 1 분체 및 제 2 분체의 온도를 나타낸다.(혼합 공정)혼합 공정에서, 에폭시 수지, 경화제 및 무기 충진재를 포함하는 제 1 성분을 용융 및 혼련한 후에 분쇄하여 제조되는 제 1 분체; 및 경화 촉진제를 포함하는 제 2 성분을 분쇄하여 제조되는 제 2 분체를 분산시켜 서로 혼합한다.     혼합 공정은 날개 회전식 믹서, 볼 밀 또는 리본 블렌더 등의 회전식 혼합기; 및 V 형 믹서, 록킹 밀 등의 분산 운동식 혼합기로 이루어진 군에서 선택되는 혼합기를 이용해 실시할 수 있다.     이들 혼합기는 제 1 분체와 제 2 분체를 서로 균일하게 분산 및 혼합할 수 있다.또한, 제 1 성분을 가열 용융 및 혼련시킨 후에 분쇄함으로써 제 1 분체를 제조하는 시점에서 (즉, 제 1 분체를 제조하는 분쇄 공정에서) 제 2 분체를 첨가하여 제 1 분체와 혼합할 수 있다.     이에 의해, 제 1 분체 및 제 2 분체의 균일한 분산성을 향상시킬 수 있다.     이 경우, 제 1 분체를 제조하는 분쇄 공정 및 제 1 분체와 제 2 분체를 혼합하는 혼합 공정을 모두 하나의 공정으로 실시할 수 있다.     그 결과, 전체 공정의 효율을 향상시킬 수 있다.제 1 분체를 제조하는 분쇄 공정 및 혼합 공정 양방을 모두 하나의 공정으로 실시하기 위해서는, 분쇄, 분산 및 혼합 기능을 갖는 분쇄기를 이용할 필요가 있다.     이와 같은 분쇄기의 예로는 제트 밀, 진동 볼 밀, 연속식 회전 볼 밀 또는 배치식 볼 밀 등의 볼 밀; 펄버라이저, 해머 밀 또는 유성 포트 밀 등의 포트 밀; 롤러 밀 등이 포함된다.     이들 분쇄기 중에서, 제트 밀, 볼 밀, 해머 밀 및 포트 밀이 각각 바람직하게 사용되고, 제트 밀이 보다 바람직하게 사용된다.     이에 의해, 혼련된 제 1 성분 (가열 용융 및 혼련된 에폭시 수지, 가열 용융 및 혼련된 경화제 및 무기 충전재를 포함하는 혼련물) 을 제 1 분체와 경화 촉진제를 균일하게 분산 및 혼합시키면서 분쇄할 수 있다.이 방법에 따라, 제 1 분체와 제 2 분체가 서로 혼합된 수지 조성물을 제조할 수 있다.     수지 조성물에는, 제 2 분체가 제 1 분체의 표면에 균일하게 부착되어 있는 상태로 제 1 분체 및 제 2 분체가 분산되어 있다.따라서, 제 2 분체에 포함된 경화 촉진제가 제 2 분체가 제 1 분체의 표면에 이미 부착되어 있는 영역을 제외한 영역에서 제 1 분체에 포함된 에폭시 수지 및 경화제와 접촉하는 것을 방지할 수 있다.     이에 의해, 경화 촉진제 (촉매) 의 존재에 의해 야기된 에폭시 수지와 경화제 사이의 반응 진행을 확실하게 억제할 수 있다.     그 결과, 수지 조성물 (제 1 분체와 제 2 분체의 혼합물) 을 실온에서 보관할 수 있다.분체를 혼합하는 일반적인 혼합 공정에서, 분체들 간의 충돌 (파쇄) 에 의해 생성되는 열로 인해 혼합되는 분체의 온도가 상승한다.     따라서, 본 발명에서는, 분체가 에폭시 수지, 경화제 및 경화 촉진제의 융점 또는 연화점 이상의 온도에서 가열되지 않도록, 예를 들어 분체들 (제 1 분체와 제 2 분체) 간의 충돌에 의해 열이 발생되기 어려운 혼합기를 사용하여 온도 조절을 실시한다.     이에 의해, 경화 촉진제의 종류에 관계없이 실온에서의 장기간 보존 안정성이 우수하고, 성형성 (특히, 유동성) 및 경화성이 양호한 밀봉용 수지 태블릿 (콤팩트) 을 제조할 수 있다.     예를 들어 분체들 간의 충돌에 의해 열이 발생되기 어려운 상기 혼합기의 예로는 V 형 믹서 등이 포함된다.     분체 온도의 조절 방법은 특정 방법으로 특별히 한정되지 않는다.     상기 방법의 예로는 분쇄할 혼련물에 냉각 매질 (예, 찬 공기) 을 불어넣는 방법 등의 직접 방법; 및 혼합기의 용기 (하우징) 를 냉각 매질 (예, 냉매 또는 찬 공기) 로 냉각시키는 간접 방법이 포함된다.     분체의 온도를 용이하게 조절할 수 있는 상기 혼합기의 예로는 날개 회전식 믹서 등이 포함된다.     날개 회전식 믹서를 사용하여 분체 온도의 조절 없이 10 분 동안 에폭시 수지, 경화제, 경화 촉진제 및 무기 충전재를 포함하는 수지 조성물을 혼합하는 경우, 분체 (혼련물) 의 온도가 약 30 ℃ 로 상승한다.     반대로, 날개 회전식 믹서의 용기 (하우징) 를 온도 15 ℃ 의 찬 공기로 냉각시키는 경우, 분체의 온도가 약 25 ℃ 를 넘지 않게 할 수 있다.(성형 공정)성형 공정은 혼합 공정에서 제조된 수지 조성물을 태블릿 형상 등으로 압축 성형 (가압) 하여 수지 콤팩트를 수득하는 공정이다.     수지 조성물을 태블릿 형상 등으로 성형함으로써, 수지 조성물 (콤팩트) 의 보관, 수송 및 성형이 용이해진다.혼합 공정에서 얻어지는 수지 조성물을 태블릿 형상으로 성형하는 방법의 예로는 사용자의 요건을 충족하는 사이즈 (직경, 높이 및 중량) 를 갖는 성형 툴에 수지 조성물을 넣고, 수지 조성물을 압축 성형기를 이용함으로써 80 내지 95% 의 압축율로 압축 (가압) 하는 방법이 포함된다.     태블릿의 사이즈는 특정 사이즈로 특별히 한정되지 않는다.     특히, 태블릿 사이즈의 구체예로는 직경 D 가 20 mm 이하이고, 길이 L 을 직경 D 로 나눈 비 (L/D) 가 1 이상인 사이즈; 직경 D 가 20 mm 이상이고 비 (L/D) 가 1 이하인 사이즈; 등이 포함된다.분체를 태블릿 형상으로 성형하는 일반적인 성형 공정에서, 얻어지는 수지 태블릿의 형상을 유지하고 작업성을 향상시키기 위해 가열 공정을 실시하는 경우가 있다.     예를 들어, 특허 문헌 (JP 2006-187873A) 에는 혼합된 분체를 태블릿 형상으로 성형하는 성형 공정이 개시되어 있다.     일반적으로, 혼합된 분체를 용융 및 혼련하는 용융 및 혼련 공정이 실시된다.     한편, 상기 특허 문헌의 성형 공정에서는, 불순물이 반도체 밀봉용 수지 태블릿 (콤팩트) 내에 혼입되는 것을 방지하기 위해 실질적으로 용융 및 혼련 공정을 실시하지 않는다.     상기 특허 문헌의 공정에서는, 혼합된 분체를 소정의 유동성을 얻기 위해 약 80 내지 130 ℃ 의 온도로 가열한 후 이렇게 가열된 혼합 분체를 태블릿 형상으로 성형하는 것이 요구된다.     반대로, 실온에서의 장기간 보존 안정성의 저하를 방지하기 위해, 본 발명에서는 수지 조성물을 성형하는 과정에서 이와 같은 가열 공정을 실시하지 않는다.     본 발명의 방법은 경화 촉진제를 분쇄하는 분쇄 공정을 포함하기 때문에, 제조된 수지 조성물이 가열 없이 태블릿 형상으로 성형되는 경우라도, 얻어지는 수지 콤팩트의 유동성을 충분히 유지할 수 있다.가열 공정이 적극적으로 실시되지 않는 경우라도, 성형 공정을 연속적으로 실시한다면, 예를 들어 분체의 슬라이딩에 의해 발생된 열로 인해 수지 태블릿 (콤팩트) 의 온도가 상승한다.     따라서, 본 발명에서, 수지 태블릿 (콤팩트) 의 온도가 에폭시 수지, 경화제 또는 경화 촉진제의 융점 또는 연화점 이상의 온도로 상승되지 않도록 하기 위해 온도 조절을 실시하는 것이 바람직하다.     이에 의해, 경화 촉진제의 종류에 관계없이, 실온에서의 장기간 보존 안정성이 우수하고, 성형성 (보다 구체적으로는, 유동성) 및 경화성이 양호한 밀봉용 수지 태블릿 (콤팩트) 을 수득할 수 있다.     수지 태블릿 (콤팩트) 의 온도를 조절하는 방법은 특정 방법으로 특별히 한정되지 않는다.     상기 방법의 예로는 성형 툴의 용기 (하우징) 를 냉각 매질 (예, 냉매 또는 찬 공기) 로 냉각시키는 간접 방법이 포함된다.     에폭시 수지, 경화제, 경화 촉진제 및 무기 충전재를 포함하는 수지 조성물을 태블릿 형상으로 성형하는 성형 공정을 수지 태블릿 (콤팩트) 의 온도 조절 없이 한 시간 동안 연속적으로 실시하는 경우, 수지 태블릿 (콤팩트) 의 온도가 약 40 ℃ 로 상승한다.     반대로, 성형 툴의 용기 (하우징) 를 온도 15 ℃ 의 냉각액으로 냉각시키는 경우에는 수지 태블릿 (콤팩트) 의 온도가 약 25 ℃ 를 넘지 않도록 할 수 있다.상기 서술한 바와 같이, 본 발명의 밀봉용 수지 태블릿 (콤팩트) 의 제조 방법에서는, 에폭시 수지, 경화제 및 경화 촉진제를 포함하는 수지 조성물 (혼합된 분체) 가 상기 공정들 과정에서 그의 융점 또는 연화점 이상의 온도에서 가열되지 않는다.     이에 의해, 반응 진행을 억제하고, 반응 진행을 막기 위해 저온에서 수지 태블릿 (콤팩트) 을 보관할 필요성이 없어지고, 수지 태블릿 (콤팩트) 의 사용 전에 보관된 수지 태블릿 (콤팩트) 을 실온에서 유지할 수 있다.     또한, 본 발명의 방법에 의해 제조된 수지 태블릿 (콤팩트) 은 특성 변화가 일어나기 어렵다.     따라서, 수지 태블릿 (콤팩트) 의 일부가 한 번에 사용되지 않는 경우라도, 수지 태블릿 (콤팩트) 일부를 다음 번에 사용할 수 있다.본 발명에 따른 밀봉용 수지 태블릿 (콤팩트) 의 제조 방법에 대해 설명하지만, 본 발명은 이에 한정되지 않는다.     본 발명의 방법은 일반적인 에폭시 수지 콤팩트 (밀봉용이 아닌 것) 등을 제조하는데 적용될 수 있다.     또한, 수지 콤팩트의 형상은 태블릿 형상으로 한정되지 않는다.     수지 콤팩트의 형상은 시트 형상, 단책 (reed) 형상, 펠릿 형상 등일 수 있다.본 발명의 수지 조성물 및 수지 콤팩트 (밀봉용 수지 태블릿) 에서는, 수지 조성물 또는 수지 콤팩트를 온도 30 ℃ 및 상대 습도 50 %RH 에서 30 일간 보관한 후의 고화식 플로우 테스터 (일정-하중 오리피스식 플로우 테스터) 에 의해 측정된 수지 콤팩트의 점도의 상승률이 20% 이하인 것이 바람직하고, 10% 이하인 것이 보다 바람직하다.     이와 같은 수지 조성물 또는 수지 콤팩트는 상기 서술한 수지 조성물 또는 수지 태블릿을 제조하는 방법에 의해 수득할 수 있다.다음으로, 본 발명의 전자 부품 장치의 제조 방법에 대해 밀봉용 수지 태블릿이 수지 콤팩트로서 사용되는 경우의 예를 들어 설명한다.     본 발명의 수지 태블릿을 사용하는 전자 부품 장치의 제조 방법의 예로는 소자를 탑재한 리드 프레임 또는 회로 기판을 금형 캐비티 안에 넣은 후, 트랜스퍼 성형법, 압축 성형법 등에 의해 밀봉용 수지 태블릿을 성형 및 경화시키는 밀봉 방법이 포함된다.밀봉되는 소자의 예로는 집적 회로, 대규모 집적 회로, 트랜지스터, 사이리스터, 다이오드, 고체 촬상 소자가 포함되지만, 밀봉되는 소자는 이에 한정되지 않는다.얻어지는 전자 부품 장치의 예로는, 듀얼 인라인 패키지 (DIP), 플라스틱 리드 칩 캐리어 (PLCC), 콰드 플랫 패키지 (QFP), 저 프로파일 콰드 플랫 패키지 (LQFP), 스몰 아웃라인 패키지 (SOP), 스몰 아웃라인 j-리드 패키지 (SOJ), 박형 스몰 아웃라인 패키지 (TSOP), 박형 콰드 플랫 패키지 (TQFP), 테이프 캐리어 패키지 (TCP), 볼 그리드 어레이 (BGA), 칩 사이즈 패키지 (CSP) 등이 포함되지만, 전자 부품 장치는 이에 한정되지 않는다.밀봉용 수지 조성물로 트랜스퍼 성형법 등의 성형법에 의해 소자가 밀봉되어 있는 전자 부품 장치는 변경 없이 전자 장치에 탑재될 수 있다.     다르게는, 80 내지 200 ℃ 의 온도의 조건을 10 분 내지 1 시간 동안 유지함으로써 수지 조성물을 완전 경화시킨 후에 전자 부품 장치를 전자 장치에 탑재할 수 있다.전자 부품 장치 제조 방법에 대해 밀봉용 수지 태블릿을 사용하는 경우의 예를 들어 설명하지만, 본 발명은 이에 한정되지 않는다.  본 발명의 방법에서는, 시트 형상, 단책 형상 펠릿 형상 등, 태블릿 형상 이외의 임의의 형상의 수지 콤팩트를 사용할 수 있다.또한, 압축 성형법을 사용함으로써, 분쇄된 경화 촉진제, 분쇄된 에폭시 수지, 분쇄된 경화제 및 분쇄된 무기 충진재가 분산 및 혼합되어 있는 수지 조성물을 콤팩트로 성형하는 일 없이 사용할 수 있다.     즉, 분체를 성형하는 성형 공정을 생략하더라도, 본 발명의 수지 조성물을 사용 (제조) 할 수 있다.구현예이하, 본 발명의 실시예를 설명하지만, 본 발명은 이에 한정되는 것은 아니다.     이하의 표에서, "조성비" 란에 기재된 값은 중량부를 나타낸다.실시예 및 비교예에서 사용한 원료를 이하에 설명한다.     달리 지시하지 않는 한, 각 원료, 제 1 분체 및 제 2 분체의 입도 분포는 레이저식 입도 분석기 (Shimadzu Corporation 제조 SALD-7000) 를 이용해 굴절률 D 가 1.70 - 1.00 i 인 조건 하에 측정한다.     (에폭시 수지)에폭시 수지 1: 에폭시 수지 1 은 바이페닐렌 화학 구조를 갖는 페놀 아르알킬형 에폭시 수지이다 (상기 페놀 아르알킬형 에폭시 수지는 Nipponkayaku Corporation 제조 NC-3000 을, Fujipaudal Corporation 제조 샘플 밀 KIIW-1 을 이용해 미세하게 분쇄하여 제조한 것이다.     페놀 아르알킬형 에폭시 수지는 에폭시 당량 280 g/eq, 연화점 55 ℃, 미디언 직경 200 μm 이다.     직경이 200 μm 이상인 대형 입자의 양의 비율은 페놀 아르알킬형 에폭시 수지 입자의 총량에 대해 48 중량% 이다).(경화제)경화제 1: 경화제는 바이페닐렌 골격을 갖는 페놀 아르알킬형 에폭시 수지이다 (상기 페놀 아르알킬형 에폭시 수지는 Meiwa Kasei Corporation 제조 MEH-7851 을, Fujipaudal Corporation 제조 샘플 밀 KIIW-1 을 이용해 미세하게 분쇄하여 제조한 것이다.     페놀 아르알킬형 에폭시 수지는 에폭시 당량 205 g/eq, 연화점 65 ℃, 미디언 직경 160 μm 이다.     직경이 200 μm 이상인 대형 입자의 양의 비율은 페놀 아르알킬형 에폭시 수지 입자의 총량에 대해 33 중량% 이다).(경화 촉진제)경화 촉진제 1: 하기 일반식 (5) 으로 나타내는 1,4-벤조퀴논과 트리페닐 포스핀의 조성물 (부가물) 이다 (상기 조성물은 연화점 305 ℃ 및 미디언 직경 100 μm 이다.     직경이 50 μm 이상인 대형 입자의 양의 비율은 조성물 입자의 총량에 대해 80 중량% 이다).[화학식 5]경화 촉진제 2: 경화 촉진제 2 는 경화 촉진제 1 을 공기압 0.6 MPa 및 원료 공급 속도 3 kg/h 의 조건으로 제트 밀 (Nippon pneumatic Corporation 제조 PJM200SP) 을 이용해 미세하게 분쇄하여 제조한다.     얻어진 입자의 미디언 직경은 3 μm 이고 직경이 50 μm 이상인 대형 입자의 양의 비율은 수득된 입자의 총량에 대해 5 중량% 이다경화 촉진제 3: 경화 촉진제 3 은 경화 촉진제 1 을 공기압 1.0 MPa 및 원료 공급 속도 1 kg/h 의 조건으로 제트 밀 (Nippon pneumatic Corporation 제조 PJM200SP) 을 이용해 미세하게 분쇄하여 제조한다.     얻어진 입자의 미디언 직경은 2 μm 이고 직경이 50 μm 이상인 대형 입자의 양의 비율은 수득된 입자의 총량에 대해 2 중량% 이다.경화 촉진제 4: 경화 촉진제 4 는 경화 촉진제 1 을 회전수 60 rpm 및 분쇄 시간 60 분의 조건으로 포트 밀 (Morita iron works Corporation 제조 Pot mill II 형) 을 이용해 미세하게 분쇄하여 제조한다.     얻어진 입자의 미디언 직경은 15 μm 이고 직경이 50 μm 이상인 대형 입자의 양의 비율은 수득된 입자의 총량에 대해 8 중량% 이다.경화 촉진제 5: 경화 촉진제 5 는 트리페닐 포스핀 (상기 트리페닐 포스핀은 연화점이 80 ℃ 이고, 미디언 직경이 70 μm 이고, 직경이 50 μm 이상인 대형 입자의 양의 비율이 트리페닐 포스핀의 총량에 대해 70 중량% 이다) 을 공기압 0.6 MPa 및 원료 공급 속도 3 kg/h 의 조건으로 제트 밀 (Nippon pneumatic Corporation 제조 PJM200SP) 을 이용해 미세하게 분쇄하여 제조한다.     얻어진 입자의 미디언 직경은 3 μm 이고 직경이 50 μm 이상인 대형 입자의 양의 비율은 수득된 입자의 총량에 대해 5 중량% 이다.경화 촉진제 6: 경화 촉진제 6 은 3 중량부의 경화 촉진제 1 과 0.1 중량부의 이형제 1 (후술함) 을, 공기압 0.6 MPa 및 원료 공급 속도 3 kg/h 의 조건으로 제트 밀 (Nippon pneumatic Corporation 제조 PJM200SP) 을 이용해 미세하게 분쇄하여 제조한다.     얻어진 입자의 미디언 직경은 4 μm 이고 직경이 50 μm 이상인 대형 입자의 양의 비율은 수득된 입자의 총량에 대해 6 중량% 이다.     이 경우, 이형제와 경화 촉진제의 혼합물의 입도 분포 값은 경화 촉진제의 입도 분포 값으로서 사용한다.     이하에서의 무기 충전재를 포함하는 경우 이외의 경우에 대해서도 동일하다.경화 촉진제 7: 경화 촉진제 7 은 3 중량부의 경화 촉진제 1 과 4.25 중량부의 무기 충전재 1 을, 공기압 0.6 MPa 및 원료 공급 속도 3 kg/h 의 조건으로 제트 밀 (Nippon pneumatic Corporation 제조 PJM200SP) 을 이용해 미세하게 분쇄하여 제조한다.     얻어진 입자의 미디언 직경은 3 μm 이고 직경이 50 μm 이상인 대형 입자의 양의 비율은 수득된 입자의 총량에 대해 5 중량% 이다.     이 경우, 경화 촉진제의 입도 분포는 분쇄물의 입도 분포 데이터로부터 무기 충진재의 입도 분포 데이터를 빼어 산출한다.경화 촉진제 8: 경화 촉진제 8 은 경화 촉진제 1 을 회전수 60 rpm 및 분쇄 시간 40 분의 조건으로 포트 밀 (Morita iron works Corporation 제조 Pot mill II 형) 을 이용해 미세하게 분쇄하여 제조한다.     얻어진 입자의 미디언 직경은 22 μm 이고 직경이 50 μm 이상인 대형 입자의 양의 비율은 수득된 입자의 총량에 대해 9 중량% 이다.경화 촉진제 9: 경화 촉진제 9 는 3 중량부의 경화 촉진제 1 과 8 중량부의 에폭시 수지 1 을 공기압 0.6 MPa 및 원료 공급 속도 3 kg/h 의 조건으로 제트 밀 (Nippon pneumatic Corporation 제조 PJM200SP) 을 이용해 미세하게 분쇄하여 제조한다.     얻어진 입자의 미디언 직경은 6 μm 이고 직경이 50 μm 이상인 대형 입자의 양의 비율은 수득된 입자의 총량에 대해 7 중량% 이다.경화 촉진제 10: 경화 촉진제 10 은 3 중량부의 경화 촉진제 1 과 5 중량부의 에폭시 수지 1 을 공기압 0.6 MPa 및 원료 공급 속도 3 kg/h 의 조건으로 제트 밀 (Nippon pneumatic Corporation 제조 PJM200SP) 을 이용해 미세하게 분쇄하여 제조한다.     얻어진 입자의 미디언 직경은 5 μm 이고 직경이 50 μm 이상인 대형 입자의 양의 비율은 수득된 입자의 총량에 대해 6 중량% 이다.경화 촉진제 11: 경화 촉진제 11 은 3 중량부의 경화 촉진제 1 과 5 중량부의 무기 충전재 1 (후술함) 을 공기압 0.6 MPa 및 원료 공급 속도 3 kg/h 의 조건으로 제트 밀 (Nippon pneumatic Corporation 제조 PJM200SP) 을 이용해 미세하게 분쇄하여 제조한다.     얻어진 입자의 미디언 직경은 3 μm 이고 직경이 50 μm 이상인 대형 입자의 양의 비율은 수득된 입자의 총량에 대해 5 중량% 이다.     이 경우, 경화 촉진제의 입도 분포는 혼합물의 입도 분포 데이터로부터 무기 충진재의 입도 분포 데이터를 빼어 산출한다.(무기 충전재)무기 충전재 1: 무기 충전재 1 은 용융 구상 실리카이다 (Denki Kagaku Kogyo Corporation 제조 FB560, 용융 실리카의 미디언 직경이 30 μm 이고, 직경이 200 μm 이상인 대형 입자의 양의 비율은 용융 실리카 입자의 총량에 대해 0 중량% 이다).(그 밖의 첨가제)실란 커플링제 1: γ-글리시독시 프로필트리메톡시 실란 (Shin-Etu chemical Corporation 제조 KBM-403)착색제 1: 카본 블랙 (Mitubishi Chemical Corporation 제조 ＃5)이형제 1: 몬탄산 왁스 (Clariant Japan Corporation 제조 WE 4)(수지 태블릿의 제조)실시예 1경화 촉진제 2 를 제외한 이하의 표 1 에 기재된 각 성분을 날개 회전식 믹서를 이용해 실온에서 혼합하고, 그 혼합물을 냉각한 후, 냉각한 혼합물을 펄버라이저로 분쇄하여 제 1 분체를 제조하였다.     제조된 제 1 분체의 미디언 직경 및 직경이 500 μm 이상인 대형 입자의 양의 제조된 제 1 분체의 입자의 총량에 대한 비율을 표 1 에 나타낸다.     그 후, 제조된 제 1 분체에 경화 촉진제 2 를 첨가하고 날개 회전식 믹서를 이용해 5 분 동안 분산 및 혼합하여 수지 조성물을 제조하였다.     그 후, 제조된 수지 조성물을 압력 2 MPa 의 조건으로 태블릿 제조기 (Mitsubishi materials techno Corporation 제조 S-20A) 를 이용해 태블릿 형상으로 성형하여 수지 태블릿을 수득하였다.     수득한 수지 태블릿은 압축율이 91% 이고, 직경이 18 mm 이고, 높이가 31.6 mm 이고 중량이 14.5 g 이다.     분산 및 혼합시 수지 조성물의 최대 온도 및 수지 조성물의 성형시 수지 태블릿의 최대 온도를 표 1 에 나타낸다.실시예 2경화 촉진제 3 을 제외한 이하의 표 1 에 기재된 각 성분을 날개 회전식 믹서를 이용해 실온에서 혼합하고, 온도 80 내지 100 ℃ 의 가열 롤러를 이용해 혼합물을 용융 및 혼련시킨 후, 펄버라이저를 이용해 가열된 혼합물을 분쇄하여 제 1 분체를 제조하였다.     제조된 제 1 분체의 미디언 직경 및 직경이 500 μm 이상인 대형 입자의 양의 제조된 제 1 분체의 입자의 총량에 대한 비율을 표 1 에 나타낸다.     그 후, 제조된 제 1 분체에 경화 촉진제 3 을 첨가하고 날개 회전식 믹서를 이용해 5 분 동안 분산 및 혼합하여 수지 조성물을 제조하였다.     그 후, 제조된 수지 조성물을 압력 2 MPa 의 조건으로 태블릿 제조기 (Mitsubishi materials techno Corporation 제조 S-20A) 를 이용해 태블릿 형상으로 성형하여 수지 태블릿을 수득하였다.     수득한 수지 태블릿은 압축율이 90% 이고, 직경이 18 mm 이고, 높이가 31.8 mm 이고 중량이 14.5 g 이다.     분산 및 혼합시 수지 조성물의 최대 온도 및 수지 조성물의 성형시 수지 태블릿의 최대 온도를 표 1 에 나타낸다.실시예 3경화 촉진제 4 를 제외한 이하의 표 1 에 기재된 각 성분을 날개 회전식 믹서를 이용해 실온에서 혼합하고, 온도 80 내지 100 ℃ 의 가열 롤러를 이용해 혼합물을 용융 및 혼련시킨 후, 펄버라이저를 이용해 가열된 혼합물을 분쇄하여 제 1 분체를 제조하였다.     제조된 제 1 분체의 미디언 직경 및 직경이 500 μm 이상인 대형 입자의 양의 제조된 제 1 분체의 입자의 총량에 대한 비율을 표 1 에 나타낸다.     그 후, 제조된 제 1 분체에 경화 촉진제 4 를 첨가하고 V 블렌더 (V 형 믹서) 를 이용해 5 분 동안 분산 및 혼합하여 수지 조성물을 제조하였다.     그 후, 제조된 수지 조성물을 압력 2 MPa 의 조건으로 태블릿 제조기 (Mitsubishi materials techno Corporation 제조 S-20A) 를 이용해 태블릿 형상으로 성형하여 수지 태블릿을 수득하였다.     수득한 수지 태블릿은 압축율이 90% 이고, 직경이 18 mm 이고, 높이가 31.8 mm 이고 중량이 14.5 g 이다.     분산 및 혼합시 수지 조성물의 최대 온도 및 수지 조성물의 성형시 수지 태블릿의 최대 온도를 표 1 에 나타낸다.실시예 4경화 촉진제 3 을 제외한 이하의 표 1 에 기재된 각 성분을 날개 회전식 믹서를 이용해 실온에서 혼합하고, 온도 80 내지 100 ℃ 의 가열 롤러를 이용해 혼합물을 용융 및 혼련시키고, 가열된 혼합물을 냉각한 후, 냉각한 혼합물을 제트 밀 (공기압 0.5 MPa 및 원료 공급 속도 3 kg/h 인 조건) 을 이용해 분쇄하여 제 1 분체를 제조하였다.     제조된 제 1 분체의 미디언 직경 및 직경이 500 μm 이상인 대형 입자의 양의 제조된 제 1 분체의 입자의 총량에 대한 비율을 표 1 에 나타낸다.     그 후, 제조된 제 1 분체에 경화 촉진제 3 을 첨가하고 날개 회전식 믹서를 이용해 5 분 동안 분산 및 혼합하여 수지 조성물을 제조하였다.     그 후, 제조된 수지 조성물을 압력 2 MPa 의 조건으로 태블릿 제조기 (Mitsubishi materials techno Corporation 제조 S-20A) 를 이용해 태블릿 형상으로 성형하여 수지 태블릿을 수득하였다.     수득한 수지 태블릿은 압축율이 88% 이고, 직경이 18 mm 이고, 높이가 32.5 mm 이고 중량이 14.5 g 이다.     분산 및 혼합시 수지 조성물의 최대 온도 및 수지 조성물의 성형시 수지 태블릿의 최대 온도를 표 1 에 나타낸다.실시예 5경화 촉진제 6 을 제외한 이하의 표 1 에 기재된 각 성분을 날개 회전식 믹서를 이용해 실온에서 혼합하고, 온도 80 내지 100 ℃ 의 가열 롤러를 이용해 혼합물을 용융 및 혼련시키고, 가열된 혼합물을 냉각한 후, 냉각한 혼합물을 제트 밀 (공기압 0.5 MPa 및 원료 공급 속도 3 kg/h 인 조건) 을 이용해 분쇄하여 제 1 분체를 제조하였다.     제조된 제 1 분체의 미디언 직경 및 직경이 500 μm 이상인 대형 입자의 양의 제조된 제 1 분체의 입자의 총량에 대한 비율을 표 1 에 나타낸다.     그 후, 제조된 제 1 분체에 경화 촉진제 6 을 첨가하고 날개 회전식 믹서를 이용해 5 분 동안 분산 및 혼합하여 수지 조성물을 제조하였다.     그 후, 제조된 수지 조성물을 압력 2 MPa 의 조건으로 태블릿 제조기 (Mitsubishi materials techno Corporation 제조 S-20A) 를 이용해 태블릿 형상으로 성형하여 수지 태블릿을 수득하였다.     수득한 수지 태블릿은 압축율이 90% 이고, 직경이 18 mm 이고, 높이가 31.8 mm 이고 중량이 14.5 g 이다.     분산 및 혼합시 수지 조성물의 최대 온도 및 수지 조성물의 성형시 수지 태블릿의 최대 온도를 표 1 에 나타낸다.실시예 6경화 촉진제 7 을 제외한 이하의 표 1 에 기재된 각 성분을 날개 회전식 믹서를 이용해 실온에서 혼합하고, 온도 80 내지 100 ℃ 의 가열 롤러를 이용해 혼합물을 용융 및 혼련시키고, 가열된 혼합물을 냉각한 후, 냉각한 혼합물을 제트 밀 (공기압 0.5 MPa 및 원료 공급 속도 3 kg/h 인 조건) 을 이용해 분쇄하여 제 1 분체를 제조하였다.     제조된 제 1 분체의 미디언 직경 및 직경이 500 μm 이상인 대형 입자의 양의 제조된 제 1 분체의 입자의 총량에 대한 비율을 표 1 에 나타낸다.     그 후, 제조된 제 1 분체에 경화 촉진제 7 을 첨가하고 날개 회전식 믹서를 이용해 5 분 동안 분산 및 혼합하여 수지 조성물을 제조하였다.     그 후, 제조된 수지 조성물을 압력 2 MPa 의 조건으로 태블릿 제조기 (Mitsubishi materials techno Corporation 제조 S-20A) 를 이용해 태블릿 형상으로 성형하여 수지 태블릿을 수득하였다.     수득한 수지 태블릿은 압축율이 90% 이고, 직경이 18 mm 이고, 높이가 31.8 mm 이고 중량이 14.5 g 이다.     분산 및 혼합시 수지 조성물의 최대 온도 및 수지 조성물의 성형시 수지 태블릿의 최대 온도를 표 1 에 나타낸다.실시예 7경화 촉진제 2 를 제외한 이하의 표 1 에 기재된 각 성분을 날개 회전식 믹서를 이용해 실온에서 혼합하고, 온도 80 내지 100 ℃ 의 가열 롤러를 이용해 혼합물을 용융 및 혼련시키고, 가열된 혼합물을 냉각한 후, 냉각한 혼합물을 펄버라이저를 이용해 분쇄하여 제 1 분체를 제조하였다.     제조된 제 1 분체의 미디언 직경 및 직경이 500 μm 이상인 대형 입자의 양의 제조된 제 1 분체의 입자의 총량에 대한 비율을 표 1 에 나타낸다.     그 후, 제조된 제 1 분체에 경화 촉진제 2 를 첨가하고 V 블렌더 (V 형 믹서) 를 이용해 5 분 동안 분산 및 혼합하여 수지 조성물을 제조하였다.     그 후, 제조된 수지 조성물을 압력 2 MPa 의 조건으로 태블릿 제조기 (Mitsubishi materials techno Corporation 제조 S-20A) 를 이용해 태블릿 형상으로 성형하여 수지 태블릿을 수득하였다.     수득한 수지 태블릿은 압축율이 90% 이고, 직경이 18 mm 이고, 높이가 31.8 mm 이고 중량이 14.5 g 이다.     분산 및 혼합시 수지 조성물의 최대 온도 및 수지 조성물의 성형시 수지 태블릿의 최대 온도를 표 1 에 나타낸다.실시예 8경화 촉진제 5 를 제외한 이하의 표 1 에 기재된 각 성분을 날개 회전식 믹서를 이용해 실온에서 혼합하고, 온도 80 내지 100 ℃ 의 가열 롤러를 이용해 혼합물을 용융 및 혼련시키고, 가열된 혼합물을 냉각한 후, 냉각한 혼합물을 제트 밀 (공기압 0.5 MPa 및 원료 공급 속도 3 kg/h 인 조건) 을 이용해 분쇄하여 제 1 분체를 제조하였다.     제조된 제 1 분체의 미디언 직경 및 직경이 500 μm 이상인 대형 입자의 양의 제조된 제 1 분체의 입자의 총량에 대한 비율을 표 1 에 나타낸다.     그 후, 제조된 제 1 분체에 경화 촉진제 5 를 첨가하고 날개 회전식 믹서를 이용해 5 분 동안 분산 및 혼합하여 수지 조성물을 제조하였다.     그 후, 제조된 수지 조성물을 압력 2 MPa 의 조건으로 태블릿 제조기 (Mitsubishi materials techno Corporation 제조 S-20A) 를 이용해 태블릿 형상으로 성형하여 수지 태블릿을 수득하였다.     수득한 수지 태블릿은 압축율이 90% 이고, 직경이 18 mm 이고, 높이가 31.8 mm 이고 중량이 14.5 g 이다.     분산 및 혼합시 수지 조성물의 최대 온도 및 수지 조성물의 성형시 수지 태블릿의 최대 온도를 표 1 에 나타낸다.실시예 9경화 촉진제 2 를 제외한 이하의 표 1 에 기재된 각 성분을 날개 회전식 믹서를 이용해 실온에서 혼합하고, 온도 80 내지 100 ℃ 의 가열 롤러를 이용해 혼합물을 용융 및 혼련시킨 후, 가열된 혼합물을 냉각하여 혼련물을 제조하였다.     그 후, 상기 혼련물을 KRYPTON Zepros (Earthtechnica Corporation 제조 KCM-50) 을 이용해 분쇄하여 제 1 분체를 제조하였다.     상기 KRYPTON Zepros 는 제트 밀 및 펄버라이저보다 더 효율적인 분쇄 처리 능력을 지니며, KRYPTON Zepros 를 이용해 분쇄한 분쇄물의 온도는 상승되지 않으므로, KRYPTON Zepros 가 보다 바람직하다.     제조된 제 1 분체의 미디언 직경 및 직경이 500 μm 이상인 대형 입자의 양의 제조된 제 1 분체의 입자의 총량에 대한 비율을 표 1 에 나타낸다.     그 후, 제조된 제 1 분체에 제 2 분체로서 이용된 경화 촉진제 2 를 첨가하고, 날개 회전식 믹서를 이용해 5 분 동안 분산 및 혼합하여 수지 원료 분말 (수지 조성물) 을 제조하였다.그 후, 제조된 수지 조성물을 압력 2 MPa 의 조건으로 태블릿 제조기 (Mitsubishi materials techno Corporation 제조 S-20A) 를 이용해 태블릿 형상으로 성형하여 수지 태블릿을 수득하였다.     수득한 수지 태블릿은 압축율이 91% 이고, 직경이 18 mm 이고, 높이가 31.6 mm 이고 중량이 14.5 g 이다.분산 및 혼합시 수지 조성물의 최대 온도 및 수지 조성물의 성형시 수지 태블릿의 최대 온도를 표 1 에 나타낸다.실시예 10경화 촉진제 2 를 제외한 이하의 표 1 에 기재된 각 성분을 날개 회전식 믹서를 이용해 실온에서 혼합하고, 온도 80 내지 100 ℃ 의 가열 롤러를 이용해 혼합물을 용융 및 혼련시킨 후, 가열된 혼합물을 냉각하여 혼련물을 제조하였다.     그 후, 상기 혼련물을 윙 밀 (Sansho industry Corporation 제조 WM-30) 을 이용해 분쇄하여 제 1 분체를 제조하였다.     상기 윙 밀은 KRYPTON Zepros 및 펄버라이저보다 더 효율적이고 윙 밀을 이용해 분쇄한 분쇄물의 온도는 상승되지 않으므로, 윙 밀이 보다 바람직하다.     제조된 제 1 분체의 미디언 직경 및 직경이 500 μm 이상인 대형 입자의 양의 제조된 제 1 분체의 입자의 총량에 대한 비율을 표 1 에 나타낸다.그 후, 제조된 제 1 분체에 제 2 분체로서 이용된 경화 촉진제 2 를 첨가하고, 날개 회전식 믹서를 이용해 5 분 동안 분산 및 혼합하여 수지 원료 분말 (수지 조성물) 을 제조하였다.그 후, 제조된 수지 조성물을 압력 2 MPa 의 조건으로 태블릿 제조기 (Mitsubishi materials techno Corporation 제조 S-20A) 를 이용해 태블릿 형상으로 성형하여 수지 태블릿을 수득하였다.     수득한 수지 태블릿은 압축율이 91% 이고, 직경이 18 mm 이고, 높이가 31.6 mm 이고 중량이 14.5 g 이다.분산 및 혼합시 수지 조성물의 최대 온도 및 수지 조성물의 성형시 수지 태블릿의 최대 온도를 표 1 에 나타낸다.실시예 11경화 촉진제 8 을 제외한 이하의 표 1 에 기재된 각 성분을 날개 회전식 믹서를 이용해 실온에서 혼합하고, 온도 80 내지 100 ℃ 의 가열 롤러를 이용해 혼합물을 용융 및 혼련시킨 후, 가열된 혼합물을 냉각하여 혼련물을 제조하였다.     그 후, 상기 혼련물을 펄버라이저를 이용해 분쇄하여 제 1 분체를 제조하였다.     제조된 제 1 분체의 미디언 직경 및 직경이 500 μm 이상인 대형 입자의 양의 제조된 제 1 분체의 입자의 총량에 대한 비율을 표 1 에 나타낸다.그 후, 제조된 제 1 분체에 제 2 분체로서 이용된 경화 촉진제 8 을 첨가하고, V 블렌더 (V 형 믹서) 를 이용해 5 분 동안 분산 및 혼합하여 수지 조성물을 제조하였다.그 후, 제조된 수지 조성물을 압력 2 MPa 의 조건으로 태블릿 제조기 (Mitsubishi materials techno Corporation 제조 S-20A) 를 이용해 태블릿 형상으로 성형하여 수지 태블릿을 수득하였다.     수득한 수지 태블릿은 압축율이 90% 이고, 직경이 18 mm 이고, 높이가 31.8 mm 이고 중량이 14.5 g 이다.분산 및 혼합시 수지 조성물의 최대 온도 및 수지 조성물의 성형시 수지 태블릿의 최대 온도를 표 1 에 나타낸다.실시예 12경화 촉진제 2 를 제외한 이하의 표 1 에 기재된 각 성분을 날개 회전식 믹서를 이용해 실온에서 혼합하고, 온도 80 내지 100 ℃ 의 가열 롤러를 이용해 혼합물을 용융 및 혼련시킨 후, 가열된 혼합물을 냉각하여 혼련물을 제조하였다.     그 후, 상기 혼련물을 제트 밀 (공기압 0.5 MPa 및 원료 공급 속도 3 kg/h 인 조건) 을 이용해 분쇄하여 제 1 분체를 제조하였다.     제조된 제 1 분체의 미디언 직경 및 직경이 500 μm 이상인 대형 입자의 양의 제조된 제 1 분체의 입자의 총량에 대한 비율을 표 1 에 나타낸다.그 후, 제조된 제 1 분체에 제 2 분체로서 이용된 경화 촉진제 2 를 첨가하고, 날개 회전식 믹서를 이용해 5 분 동안 분산 및 혼합하여 수지 조성물을 제조하였다.그 후, 제조된 수지 조성물을 압력 2 MPa 의 조건으로 태블릿 제조기 (Mitsubishi materials techno Corporation 제조 S-20A) 를 이용해 태블릿 형상으로 성형하여 수지 태블릿을 수득하였다.     수득한 수지 태블릿은 압축율이 90% 이고, 직경이 18 mm 이고, 높이가 31.8 mm 이고 중량이 14.5 g 이다.분산 및 혼합시 수지 조성물의 최대 온도 및 수지 조성물의 성형시 수지 태블릿의 최대 온도를 표 1 에 나타낸다.실시예 13경화 촉진제 9 를 제외한 이하의 표 1 에 기재된 각 성분을 날개 회전식 믹서를 이용해 실온에서 혼합하고, 온도 80 내지 100 ℃ 의 가열 롤러를 이용해 혼합물을 용융 및 혼련시킨 후, 가열된 혼합물을 냉각하여 혼련물을 제조하였다.     그 후, 상기 혼련물을 펄버라이저 (공기압 0.5 MPa 및 원료 공급 속도 3 kg/h 인 조건) 를 이용해 분쇄하여 제 1 분체를 제조하였다.     제조된 제 1 분체의 미디언 직경 및 직경이 500 μm 이상인 대형 입자의 양의 제조된 제 1 분체의 입자의 총량에 대한 비율을 표 1 에 나타낸다.그 후, 제조된 제 1 분체에 제 2 분체로서 이용된 경화 촉진제 9 를 첨가하고, 날개 회전식 믹서를 이용해 5 분 동안 분산 및 혼합하여 수지 조성물을 제조하였다.그 후, 제조된 수지 조성물을 압력 2 MPa 의 조건으로 태블릿 제조기 (Mitsubishi materials techno Corporation 제조 S-20A) 를 이용해 태블릿 형상으로 성형하여 수지 태블릿을 수득하였다.     수득한 수지 태블릿은 압축율이 90% 이고, 직경이 18 mm 이고, 높이가 31.8 mm 이고 중량이 14.5 g 이다.분산 및 혼합시 수지 조성물의 최대 온도 및 수지 조성물의 성형시 수지 태블릿의 최대 온도를 표 1 에 나타낸다.실시예 14경화 촉진제 10 을 제외한 이하의 표 1 에 기재된 각 성분을 날개 회전식 믹서를 이용해 실온에서 혼합하고, 온도 80 내지 100 ℃ 의 가열 롤러를 이용해 혼합물을 용융 및 혼련시킨 후, 가열된 혼합물을 냉각하여 혼련물을 제조하였다.     그 후, 상기 혼련물을 펄버라이저 (공기압 0.5 MPa 및 원료 공급 속도 3 kg/h 인 조건) 를 이용해 분쇄하여 제 1 분체를 제조하였다.     제조된 제 1 분체의 미디언 직경 및 직경이 500 μm 이상인 대형 입자의 양의 제조된 제 1 분체의 입자의 총량에 대한 비율을 표 1 에 나타낸다.그 후, 제조된 제 1 분체에 제 2 분체로서 이용된 경화 촉진제 10 을 첨가하고, 날개 회전식 믹서를 이용해 5 분 동안 분산 및 혼합하여 수지 조성물을 제조하였다.그 후, 제조된 수지 조성물을 압력 2 MPa 의 조건으로 태블릿 제조기 (Mitsubishi materials techno Corporation 제조 S-20A) 를 이용해 태블릿 형상으로 성형하여 수지 태블릿을 수득하였다.     수득한 수지 태블릿은 압축율이 90% 이고, 직경이 18 mm 이고, 높이가 31.8 mm 이고 중량이 14.5 g 이다.분산 및 혼합시 수지 조성물의 최대 온도 및 수지 조성물의 성형시 수지 태블릿의 최대 온도를 표 1 에 나타낸다.실시예 15경화 촉진제 11 을 제외한 이하의 표 1 에 기재된 각 성분을 날개 회전식 믹서를 이용해 실온에서 혼합하고, 온도 80 내지 100 ℃ 의 가열 롤러를 이용해 혼합물을 용융 및 혼련시킨 후, 가열된 혼합물을 냉각하여 혼련물을 제조하였다.     그 후, 상기 혼련물을 펄버라이저 (공기압 0.5 MPa 및 원료 공급 속도 3 kg/h 인 조건) 를 이용해 분쇄하여 제 1 분체를 제조하였다.     제조된 제 1 분체의 미디언 직경 및 직경이 500 μm 이상인 대형 입자의 양의 제조된 제 1 분체의 입자의 총량에 대한 비율을 표 1 에 나타낸다.그 후, 제조된 제 1 분체에 제 2 분체로서 이용된 경화 촉진제 11 을 첨가하고, 날개 회전식 믹서를 이용해 5 분 동안 분산 및 혼합하여 수지 조성물을 제조하였다.그 후, 제조된 수지 조성물을 압력 2 MPa 의 조건으로 태블릿 제조기 (Mitsubishi materials techno Corporation 제조 S-20A) 를 이용해 태블릿 형상으로 성형하여 수지 태블릿을 수득하였다.     수득한 수지 태블릿은 압축율이 90% 이고, 직경이 18 mm 이고, 높이가 31.8 mm 이고 중량이 14.5 g 이다.분산 및 혼합시 수지 조성물의 최대 온도 및 수지 조성물의 성형시 수지 태블릿의 최대 온도를 표 1 에 나타낸다.비교예 1경화 촉진제 1 을 제외한 이하의 표 2 에 기재된 각 성분을 날개 회전식 믹서를 이용해 실온에서 혼합하고, 온도 80 내지 100 ℃ 의 가열 롤러를 이용해 혼합물을 용융 및 혼련시키고, 가열된 혼합물을 냉각시킨 후, 펄버라이저를 이용해 냉각된 혼합물을 분쇄하여 제 1 분체를 제조하였다.     제조된 제 1 분체의 미디언 직경 및 직경이 500 μm 이상인 대형 입자의 양의 제조된 제 1 분체의 입자의 총량에 대한 비율을 표 2 에 나타낸다.     그 후, 제조된 제 1 분체에 경화 촉진제 1 을 첨가하고 날개 회전식 믹서를 이용해 분산 및 혼합하여 수지 조성물을 제조하였다.     그 후, 제조된 수지 조성물을 압력 2 MPa 의 조건으로 태블릿 제조기 (Mitsubishi materials techno Corporation 제조 S-20A) 를 이용해 태블릿 형상으로 성형하여 수지 태블릿을 수득하였다.     수득한 수지 태블릿은 압축율이 91% 이고, 직경이 18 mm 이고, 높이가 31.6 mm 이고 중량이 14.5 g 이다.     분산 및 혼합시 수지 조성물의 최대 온도 및 수지 조성물의 성형시 수지 태블릿의 최대 온도를 표 2 에 나타낸다.비교예 2경화 촉진제 3 을 제외한 이하의 표 2 에 기재된 각 성분을 날개 회전식 믹서를 이용해 실온에서 혼합하고, 온도 80 내지 100 ℃ 의 가열 롤러를 이용해 혼합물을 용융 및 혼련시키고, 가열된 혼합물을 냉각시킨 후, 냉각된 혼합물을 거칠게 분쇄하여 제 1 분체를 제조하였다.     제조된 제 1 분체의 미디언 직경 및 직경이 500 μm 이상인 대형 입자의 양의 제조된 제 1 분체의 입자의 총량에 대한 비율을 표 2 에 나타낸다.     그 후, 제조된 제 1 분체에 경화 촉진제 3 을 첨가하고 날개 회전식 믹서를 이용해 분산 및 혼합하여 수지 조성물을 제조하였다.     그 후, 제조된 수지 조성물을 압력 2 MPa 의 조건으로 태블릿 제조기 (Mitsubishi materials techno Corporation 제조 S-20A) 를 이용해 태블릿 형상으로 성형하여 수지 태블릿을 수득하였다.     수득한 수지 태블릿은 압축율이 91% 이고, 직경이 18 mm 이고, 높이가 31.6 mm 이고 중량이 14.5 g 이다.     분산 및 혼합시 수지 조성물의 최대 온도 및 수지 조성물의 성형시 수지 태블릿의 최대 온도를 표 2 에 나타낸다.비교예 3경화 촉진제 1 및 이하의 표 2 에 기재된 각 성분을 날개 회전식 믹서를 이용해 실온에서 혼합하고, 온도 80 내지 100 ℃ 의 가열 롤러를 이용해 혼합물을 용융 및 혼련시키고, 가열된 혼합물을 냉각시킨 후, 냉각된 혼합물을 거칠게 분쇄하여 수지 조성물을 제조하였다.     제조된 수지 조성물의 미디언 직경은 720 μm 이고, 직경이 500 μm 이상인 대형 입자의 양의 제조된 수지 조성물의 입자의 총량에 대한 비율은 70 중량% 이었다.     그 후, 제조된 수지 조성물을 압력 2 MPa 의 조건으로 태블릿 제조기 (Mitsubishi materials techno Corporation 제조 S-20A) 를 이용해 태블릿 형상으로 성형하여 수지 태블릿을 수득하였다.     수득한 수지 태블릿은 압축율이 91% 이고, 직경이 18 mm 이고, 높이가 31.6 mm 이고 중량이 14.5 g 이다.     분산 및 혼합시 수지 조성물의 최대 온도 및 수지 조성물의 성형시 수지 태블릿의 최대 온도를 표 2 에 나타낸다.비교예 4경화 촉진제 3 및 이하의 표 2 에 기재된 각 성분을 날개 회전식 믹서를 이용해 실온에서 혼합하고, 온도 80 내지 100 ℃ 의 가열 롤러를 이용해 혼합물을 용융 및 혼련시키고, 가열된 혼합물을 냉각시킨 후, 냉각된 혼합물을 거칠게 분쇄하여 수지 조성물을 제조하였다.     제조된 수지 조성물의 미디언 직경은 750 μm 이고, 직경이 500 μm 이상인 대형 입자의 양의 제조된 수지 조성물의 입자의 총량에 대한 비율은 70 중량% 이었다.     그 후, 제조된 수지 조성물을 압력 2 MPa 의 조건으로 태블릿 제조기 (Mitsubishi materials techno Corporation 제조 S-20A) 를 이용해 태블릿 형상으로 성형하여 수지 태블릿을 수득하였다.     수득한 수지 태블릿은 압축율이 91% 이고, 직경이 18 mm 이고, 높이가 31.6 mm 이고 중량이 14.5 g 이다.     분산 및 혼합시 수지 조성물의 최대 온도 및 수지 조성물의 성형시 수지 태블릿의 최대 온도를 표 2 에 나타낸다.얻어진 수지 태블릿 (실시예 1 내지 15 및 비교예 1 내지 4) 을 이하의 방법으로 평가했다.     평가 결과를 표 1 및 2 에 나타낸다.평가 방법유동성 (고화식 플로우 테스터로 측정한 수지 콤팩트의 점도): 고화식 플로우 테스터 (일정-하중 오리피스식 플로우 테스터, Shimadzu Corporation 제조 CFT-500) 에 의해 온도 175 ℃, 압력 10 kgf/cm2, 캐필러리 직경 0.5 mm 인 조건으로 유동성을 측정하였다.     유동성의 단위는 Pa·s 이다.     수지 태블릿의 유동성은 이하의 평가 기준에 따라 평가하였다.A: 유동성이 20 Pa·s 이하인 수지 태블릿을 "A" 로 평가한다.B: 유동성이 20 Pa·s 초과인 수지 태블릿을 "B" 로 평가한다.온도 30 ℃ 에서의 장기간 보존 안정성: 수지 태블릿의 점도의 상승률로 장기간 보존 안정성을 정의하였다.     점도의 상승률은 백분율로 표현하며, 이는 수지 태블릿을 보관하기 전에 측정한 수지 태블릿의 제 1 점도 (초기 점도), 및 수지 태블릿을 온도 30 ℃ 및 상대 습도 50 %RH 의 조건으로 30 일간 보관한 후의 수지 태블릿의 제 2 유동성으로부터 산출한다.     상기 제 1 점도 및 제 2 점도는 상기 유동성에 대한 평가에서 사용된 바와 동일한 방법으로 측정한다.     수지 태블릿의 장기간 보존 안정성을 이하의 평가 기준에 따라 평가했다.A: 장기간 보존 안정성이 20% 이하인 수지 태블릿을 "A" 로 평가한다.B: 장기간 보존 안정성이 20% 초과인 수지 태블릿을 "B" 로 평가한다.경화성: 경화성은 겔 타임으로 정의하였다.     겔 타임을 이하의 방식으로 측정하였다.     우선, 온도 175 ℃ 의 열판 상에 수지 태블릿을 놓고, 스패튤러로 1 초당 1 회 스트로크의 속도로 혼련시켰다.     그 후, 수지 태블릿이 열에 의해 용융되고 나서 수지 태블릿이 경화되기 까지의 사이의 시간을 측정했다.     이 측정 시간을 겔 타임으로 정의하였다.     겔 타임의 단위는 초이다.     수지 태블릿의 경화성을 이하의 평가 기준에 따라 평가하였다.A: 겔 타임이 50 초 이하인 수지 태블릿을 "A" 로 평가한다.B: 겔 타임이 50 초 초과인 수지 태블릿을 "B" 로 평가한다.외관: 외관을 이하의 방식으로 육안 평가하였다.     우선, 수지 태블릿을 저압 트랜스퍼 성형기 (Kohtaki precision machine Corporation 제조 KTS-30) 를 이용해 성형 툴의 온도 175 ℃, 트랜스퍼 압력 9.8 MPa 및 경화 시간 120 초의 조건으로 원반상 시험편으로 성형하였다.     수득한 원반상 시험편은 각각 직경이 50 mm 이고 두께가 3 mm 이다.     그 후, 수득한 원반상 시험편 각각의 외관을 육안으로 평가한다.     하나의 실시예의 평가를 위해 동일 실시예에서 수득한 총 10 개의 원반상 시험편을 육안으로 평가하였다.     수지 태블릿의 외관을 이하의 평가 기준에 따라 평가하였다.A: 보이드 또는 균열이 있는 원반상 시험편이 존재하지 않는 경우, 수지 태블릿을 "A" 로서 평가한다.B: 보이드 또는 균열이 있는 원반상 시험편 1 개 또는 2 개가 존재하는 경우, 수지 태블릿을 "B" 로서 평가한다.C: 보이드 또는 균열이 있는 원반상 시험편이 3 개 이상 존재하는 경우, 수지 태블릿을 "C" 로서 평가한다.실시예 1 내지 15 는 각각 본 발명의 제조 방법이다.     실시예 1 내지 15 는 분쇄 공정에서의 분쇄기의 종류 및 분쇄 조건; 분쇄 공정에서의 분쇄기의 조합 및 분쇄 조건; 혼합 공정에서의 혼합기의 종류 및 경화 촉진제의 종류 면에서 서로 상이하다.     실시예 1 내지 15 에 대해 얻어진 평가 결과는 유동성, 온도 30 ℃ 에서의 장기간 안정성, 경화성 및 외관으로 구성된 모든 평가 면에서 모두 만족스러운 것이다. 경화 촉진제가 미세하게 분쇄되지 않았던 것 외에는 실시예 1 에서와 동일하게 하여 비교예 1 의 수지 태블릿을 수득하였다.     그러나, 경화성 및 외관의 평가 결과는 현저히 불충분하다.     비교예 2 에 대해서는, 경화 촉진제 이외의 각 성분을 비교예 2 에서 가열 및 혼련시켰다.     또한, 비교예 2 에서 제조한 제 1 분체는 큰 입자 직경을 가졌다.     외관의 평가 결과는 현저히 불충분하였다.     비교예 3 에 대해서는, 이하의 표 2 에 기재한 각 성분 및 경화 촉진제를 혼합하여 비교예 3 의 수지 조성물을 제조하였다.     온도 30 ℃ 에서의 장기간 안정성의 결과는 불충분하였다.     이것은 비교예 3 에서 얻어진 수지 태블릿을 저온에서 보관할 필요가 있다는 것을 시사한다.     비교예 4 에 대해서는, 경화 촉진제를 미세하게 분쇄한 것 외에는 비교예 3 에서와 동일하게 하여 비교예 4 에서 제조되는 수지 조성물을 제조하였다.     경화성의 결과는 충분하였지만, 온도 30 ℃ 에서의 장기간 안정성의 결과는 가장 열등하였다.산업상 이용가능성본 발명은 실온에서의 장기간 보존 안정성이 우수한 수지 콤팩트 (태블릿) 의 제조 방법 및 상기 수지 태블릿을 사용한 전자 부품 장치에 관한 것이다.     상기 수지 콤팩트의 제조 방법은 일반적인 에폭시 수지 콤팩트 (밀봉용이 아닌 것) 등의 열경화성 수지 성형 재료를 제조하는 데에 적용가능하다.     상기 언급한 이유로, 본 발명은 산업상 이용가능성을 지닌다.